(57)【要約】【課題】分散安定性が良く、保湿性や発色性等の各種機能を発揮する肌なじみがよいパーソナルケア用粒子を提供する。【解決手段】この発明のパーソナルケア用粒子１は、ポリマーを含有する材料で形成されたコア粒子２と、コア粒子２の表面に結合されて不可分の状態にある、セルロースナノファイバーおよびキチンナノファイバーのいずれかである微細繊維３と、微細繊維３に担持されている、パーソナルケア機能を発揮する機能性材料４と、を有する。【選択図】図１
2020200246.tif 000002
【特許請求の範囲】
【請求項１】
ポリマーを含有する材料で形成されたコア粒子と、
前記コア粒子の表面に結合されて不可分の状態にある、セルロースナノファイバーおよびキチンナノファイバーのいずれかである微細繊維と、
前記微細繊維に担持されている、パーソナルケア機能を発揮する機能性材料と、
を有するパーソナルケア用粒子。
【請求項２】
前記機能性材料は、紫外線吸収剤、紫外線散乱剤、香料、消臭成分、美白成分、抗炎症成分、ピーリング剤、および着色剤の少なくともいずれかである請求項１記載のパーソナルケア用粒子。
【請求項３】
前記着色剤は、有機合成色素、天然色素、無機顔料、および金属微粒子の少なくともいずれかである請求項２に記載のパーソナルケア用粒子。
【請求項４】
前記金属微粒子は、Ｒｕ、Ｆｅ、Ｃｏ、Ｒｈ、Ｎｉ、Ｐｄ、Ｐｔ、Ｃｕ、Ａｇ、Ａｕ、およびＺｎの少なくともいずれかの元素を含む材料からなる請求項３記載のパーソナルケア用粒子。
【請求項５】
前記金属微粒子は、平均粒子径が２ｎｍ以上１０００ｎｍ以下で、平均厚みが１ｎｍ以上１００ｎｍ以下の平板状である請求項３または請求項４に記載のパーソナルケア用粒子。
【請求項６】
前記セルロースナノファイバーまたは前記キチンナノファイバーはイオン性官能基を有する請求項１から請求項５のいずれか一項に記載のパーソナルケア用粒子。
【請求項７】
前記ポリマーは生分解性ポリマーを含む請求項１から請求項６のいずれか一項に記載のパーソナルケア用粒子。
【請求項８】
セルロース原料またはキチン／キトサン原料を溶媒中で解繊して、セルロースナノファイバーおよびキチンナノファイバーのいずれかである微細繊維が分散された微細繊維分散液を得る工程と、
前記微細繊維分散液中で前記微細繊維に、パーソナルケア機能を発揮する機能性材料を担持させて、機能性材料担持微細繊維の分散液を得る工程と、
前記機能性材料担持微細繊維の分散液にコア粒子前駆体を含む液滴を分散させ、前記液滴の表面を前記機能性材料担持微細繊維で被覆する工程と、
前記機能性材料担持微細繊維で被覆された前記液滴の内部の前記コア粒子前駆体を固体化する工程と、
を有するパーソナルケア用粒子の製造方法。
【請求項９】
セルロース原料またはキチン／キトサン原料を溶媒中で解繊して、セルロースナノファイバーおよびキチンナノファイバーのいずれかである微細繊維が分散された微細繊維分散液を得る工程と、
前記微細繊維分散液にコア粒子前駆体を含む液滴を分散させ、前記液滴の表面を前記微細繊維で被覆する工程と、
前記液滴の内部の前記コア粒子前駆体を固体化して、コア粒子の表面に前記微細繊維が被覆された微細繊維被覆粒子の分散液を得る工程と、
前記微細繊維被覆粒子の分散液中で前記微細繊維被覆粒子の表面の前記微細繊維に、パーソナルケア機能を発揮する機能性材料を担持させる工程と、
を有するパーソナルケア用粒子の製造方法。
【請求項１０】
前記コア粒子前駆体として、重合性モノマー、溶解ポリマー、および溶融ポリマーの少なくともいずれか用いる請求項８または請求項９記載の製造方法。
【請求項１１】
請求項１から請求項７のいずれか一項に記載のパーソナルケア用粒子を含むパーソナルケア用品。
【請求項１２】
請求項１から請求項７のいずれか一項に記載のパーソナルケア用粒子を含むパーソナルケア用組成物。
【発明の詳細な説明】
【技術分野】
【０００１】
本発明は、パーソナルケア用粒子、パーソナルケア用粒子の製造方法、およびパーソナルケア用品、パーソナルケア用組成物に関する。
【背景技術】
【０００２】
スキンケアやメイクアップ、ヘアケア、オーラルケア、ネイルケアなどを目的としたパーソナルケア製品には、様々な機能性材料が添加されている。例えば、ファンデーション等のメイクアップ製品には、油脂・ロウ類をはじめとする油性原料、紫外線吸収剤や着色剤、殺菌剤、酸化防止剤、防腐剤、保湿剤、ビタミン、アミノ酸、ホルモン、天然抽出物等の機能性材料や、肌なじみをよくするためにマイクロ粒子等が含まれる。
スキンケア製品には、水、アルコールあるいはオイル等を任意の配合で組み合わせた分散溶媒分に対し、機能性材料が添加されている。
【０００３】
パーソナルケア製品には、保湿や発色、紫外線防止、抗菌、皮膚などに塗布する際の滑り性や肌なじみのよさ、といった各種要求特性を満たすために使用される。
従来より実用化されているパーソナルケア製品として、各種マイクロ粒子やマイクロカプセルからなるものが挙げられる。通常、マイクロ粒子は、ポリエチレン、ポリプロピレン、といった各種ポリマーから形成されたマイクロサイズオーダーの粒子であり、ファンデーションの母材として用いられたり、あるいは角質除去剤として洗顔料に用いられたり、といったように、パーソナルケア用途向けに広範に利用されている。
【０００４】
また、マイクロ粒子を芯物質として粒子表面を壁膜で被覆したマイクロカプセル構造とすることにより、さらなる機能性の付与・発現が試みられている。具体的には、芯物質内に医薬品、香料、酵素、顔料、染料、等の機能性材料を取り込ませた上でマイクロカプセル化することで、該機能性材料の保護や、放出挙動の制御などが可能となる。芯物質を覆う壁膜自体に機能性材料をさらに付与することも可能である。
しかし、マイクロサイズオーダーのマイクロ粒子は高比表面積のため一般的に凝集しやすく、分散安定性が課題となっている。
【０００５】
このように、分散安定性が良く、保湿性や発色性等の各種機能を発揮する肌なじみがよいパーソナルケア製品に適用可能な、新たなマイクロ粒子を提供することが強く望まれている。
一方、近年、木材中のセルロース繊維やカニ等の甲殻類の殻を構成するキチンおよび／またはキトサンを、その構造の少なくとも一辺がナノメートルオーダーになるまで微細化し、新規材料として利用しようとする試みが活発に行われている。
【０００６】
例えば、特許文献１には、木材セルロースに対しブレンダーやグラインダーによる機械処理を繰り返すことで、微細化セルロース、すなわちセルロースナノファイバー（以下ＣＮＦとも称する）が得られることが開示されている。この方法で得られるＣＮＦは、短軸径が１０〜５０ｎｍ、長軸径が１μｍから１０ｍｍに及ぶことが報告されている。このＣＮＦは、鋼鉄の１／５の軽さで５倍以上の強さを誇り、２５０ｍ２／ｇ以上の膨大な比表面積を有することから、樹脂強化用フィラーや吸着剤としての利用が期待されている。
【０００７】
また、木材中のセルロース繊維を微細化しやすいように予め化学処理したのち、家庭用ミキサー程度の低エネルギー機械処理により微細化してＣＮＦを製造する試みが活発に行われている。上記化学処理の方法は特に限定されないが、セルロース繊維にアニオン性官能基を導入して微細化しやすくする方法が好ましい。セルロース繊維にアニオン性官能基が導入されることによってセルロースミクロフィブリル構造間に浸透圧効果で溶媒が浸入しやすくなり、セルロース原料の微細化に要するエネルギーを大幅に減少することができる。
【０００８】
上記アニオン性官能基の導入方法としては特に限定されないが、例えば非特許文献１にはリン酸エステル化処理を用いて、セルロースの微細繊維表面を選択的にリン酸エステル化処理する方法が開示されている。
特許文献２には、高濃度アルカリ水溶液中でセルロースをモノクロロ酢酸又はモノクロロ酢酸ナトリウムと反応させることによりカルボキシメチル化を行う方法が開示されている。また、オートクレーブ中でガス化したマレイン酸やフタル酸等の無水カルボン酸系化合物とセルロースを直接反応させてカルボキシ基を導入してもよい。
【０００９】
比較的安定なＮ−オキシル化合物である２，２，６，６−テトラメチルピペリジニル−１−オキシラジカル（ＴＥＭＰＯ）を着色として用い、セルロースの微細繊維表面を選択的に酸化する方法も報告されている（例えば、特許文献３を参照）。ＴＥＭＰＯを着色として用いる酸化反応（ＴＥＭＰＯ酸化反応）は、水系、常温、常圧で進行する環境調和型の化学改質が可能であり、木材中のセルロースに適用した場合、結晶内部には反応が進行せず、結晶表面のセルロース分子鎖が持つアルコール性１級炭素のみを選択的にカルボキシ基へと変換することができる。
【００１０】
ＴＥＭＰＯ酸化によって選択的に結晶表面に導入されたカルボキシ基同士の電離に伴う浸透圧効果により、溶媒中で一本一本のセルロースミクロフィブリル単位に分散させた、セルロースシングルナノファイバー（以下ＣＳＮＦ、ＴＥＭＰＯ酸化セルロースナノファイバー、ＴＥＭＰＯ酸化ＣＮＦとも称する）を得ることが可能となる。ＣＳＮＦは表面のカルボキシ基に由来した高い分散安定性を示す。木材からＴＥＭＰＯ酸化反応によって得られる木材由来のＣＳＮＦは、短軸径が３ｎｍ前後、長軸径が数十ｎｍ〜数μｍに及ぶ高アスペクト比を有する構造体であり、その水分散液および成形体は高い透明性を有することが報告されている。また、特許文献４にはＣＳＮＦ分散液を塗布乾燥して得られる積層膜が、ガスバリア性を有することが報告されている。
【００１１】
更に、ＣＮＦまたはＣＳＮＦに更なる機能性を付与する検討がなされている。例えば、ＣＳＮＦ表面のカルボキシ基を利用した更なる機能性付与も可能である。特許文献６には、ＣＳＮＦ表面のカルボキシ基に金属イオンを吸着させた状態で金属を還元析出させることにより、金属ナノ粒子がＣＳＮＦに担持された複合体（金属ナノ粒子担持ＣＳＮＦ）が開示されている。この特許文献５には、金属ナノ粒子担持ＣＳＮＦを触媒として用いる例が開示されており、金属ナノ粒子を高比表面積な状態で分散安定化させることが可能となることにより触媒活性が向上することが報告されている。
【００１２】
特許文献６では、カニ殻等から採取したキチンおよび／またはキトサンを極細繊維に粉砕することでキチンナノファイバー（キチンナノファイバー）を得られることが開示されている。キチンナノファイバーは、循環型資源であり、抗菌性や生分解性を有しており、食品や化粧品への添加、フィルムなどの補強繊維、農業資源への利用、医療用途への利用などが期待される。
キチンおよび／またはキトサンは強い水素結合で互いに密に結合しているため、キチンおよび／またはキトサンから完全に一本一本のナノファイバーを調製することは容易ではない。特許文献６に記載されたキチンナノファイバーとその製造方法によれば、簡便な工程で、一本一本に分離されたキチンナノファイバーを含む分散液を得ることができる。
【００１３】
このように、セルロースナノファイバーやキチンナノファイバーをはじめとする、天然材料由来の微細繊維に新たな機能性を付与する高機能部材開発に関して、様々な検討がなされている。
ここで、これらの微細繊維の実用化に向けては、得られる微細繊維の分散液の固形分濃度が０．１〜５％程度と低くなってしまうことが課題となっている。例えば微細繊維の分散体を輸送しようとした場合、大量の溶媒を輸送するに等しいため輸送費の高騰を招き、事業性が著しく損なわれるという問題がある。
【００１４】
しかしながら、単純に熱乾燥などで微細繊維の分散液の溶媒を除去してしまうと、微細繊維同士が凝集・角質化し、あるいは膜化してしまい、微細繊維の高比表面積である特性を有効に活用することが困難であり、安定な機能発現が困難になってしまう。さらに微細繊維の固形分濃度が低いため、乾燥による溶媒除去工程自体に多大なエネルギーがかかってしまうことも事業性を損なう一因となる。
このように、セルロースナノファイバーやキチンナノファイバーなどの微細繊維を分散液の状態で取り扱うこと自体が事業性を損なう原因となる。よって、粒子の表面に微細繊維が結合された複合粒子として、微細繊維の高比表面積である特性を有効に活用できる新たな取り扱い様態を有し、洗浄や溶媒からの分離が容易なものが強く望まれている。
【先行技術文献】
【特許文献】
【００１５】
【特許文献１】特開２０１０−２１６０２１号
【特許文献２】国際公開第２０１４／０８８０７２号パンフレット
【特許文献３】特開２００８−００１７２８号
【特許文献４】国際公開第２０１３／０４２６５４号パンフレット
【特許文献５】国際公開第２０１０／０９５５７４号パンフレット
【特許文献６】特開２０１０−１８０３０９号公報
【非特許文献】
【００１６】
【非特許文献１】Noguchi Y, Homma I, Matsubara Y. Complete nanofibrillation of cellulose prepared by phosphorylation. Cellulose. 2017;24:1295.10.1007/s10570-017-1191-3
【発明の概要】
【発明が解決しようとする課題】
【００１７】
本発明の課題は、分散安定性が良く、保湿性や発色性等の各種機能を発揮する肌なじみがよいパーソナルケア用粒子を提供することである。
【課題を解決するための手段】
【００１８】
上記課題を解決するために、本発明の第一態様、第二態様、第三態様は以下の構成を有する。
〔第一態様〕
ポリマーを含有する材料で形成されたコア粒子と、前記コア粒子の表面に結合されて不可分の状態にある、セルロースナノファイバーおよびキチンナノファイバーのいずれかである微細繊維と、前記微細繊維に担持されている、パーソナルケア機能を発揮する機能性材料と、を有するパーソナルケア用粒子。
【００１９】
〔第二態様〕
セルロース原料またはキチン／キトサン原料を溶媒中で解繊して、セルロースナノファイバーおよびキチンナノファイバーのいずれかである微細繊維が分散された微細繊維分散液を得る工程と、前記微細繊維分散液中で前記微細繊維に、パーソナルケア機能を発揮する機能性材料を担持させて、機能性材料担持微細繊維の分散液を得る工程と、前記機能性材料担持微細繊維の分散液にコア粒子前駆体を含む液滴を分散させ、前記液滴の表面を前記機能性材料担持微細繊維で被覆する工程と、前記機能性材料担持微細繊維で被覆された前記液滴の内部の前記コア粒子前駆体を固体化する工程と、を有するパーソナルケア用粒子の製造方法。
【００２０】
〔第三態様〕
セルロース原料またはキチン／キトサン原料を溶媒中で解繊して、セルロースナノファイバーおよびキチンナノファイバーのいずれかである微細繊維が分散された微細繊維分散液を得る工程と、前記微細繊維分散液にコア粒子前駆体を含む液滴を分散させ、前記液滴の表面を前記微細繊維で被覆する工程と、前記液滴の内部の前記コア粒子前駆体を固体化して、コア粒子の表面に前記微細繊維が被覆された微細繊維被覆粒子の分散液を得る工程と、前記微細繊維被覆粒子の分散液中で前記微細繊維被覆粒子の表面の前記微細繊維に、パーソナルケア機能を発揮する機能性材料を担持させる工程と、を有するパーソナルケア用粒子の製造方法。
第一態様のパーソナルケア用粒子は、パーソナルケア用品およびパーソナルケア組成物に含有させることができる。
【発明の効果】
【００２１】
本発明の第一態様によれば、安全性が高く、親水性が高く、比表面積の高い微細繊維が被覆されていることにより、滑りや肌なじみがよく、保湿性に優れたパーソナルケア用粒子を提供することができる。
また、高比表面積の微細繊維に機能性材料が担持されるために、機能性材料の分散安定性が保たれ、紫外線防止（吸収および／または散乱）、発色、抗菌、等の機能性材料の機能を効果的に発揮するパーソナルケア用粒子を提供できる。
さらに、セルロースナノファイバーやキチンナノファイバーは、生分解性ポリマーであるセルロースやキチン／キトサンから構成されるため、コア粒子に含まれるポリマーとして生分解性ポリマーを使用することにより、環境への負荷を低減したパーソナルケア用粒子を提供することができる。
本発明の第二態様および第三態様の製造方法によれば、本発明の第一態様のパーソナルケア用粒子を製造することができる。
【図面の簡単な説明】
【００２２】
【図１】本発明の一実施形態のパーソナルケア用粒子を示す概略図である。
【図２】実施形態のパーソナルケア用粒子の製造方法（製造方法Ｉ）を説明する図である。
【図３】実施形態のパーソナルケア用粒子の製造方法（製造方法II）を説明する図である。
【図４】実施例１で得られたセルロースナノファイバーの水分散液について分光透過スペクトルを測定した結果を示すグラフである。
【図５】実施例１で得られたセルロースナノファイバーの水分散液に対し、レオメーターを用いて定常粘弾性測定を行った結果を示すグラフである。
【図６】実施例１で得られた銀微粒子が担持されたパーソナルケア用粒子の顕微鏡写真（ＳＥＭ画像）である。
【図７】実施例２で得られた平板状銀微粒子が担持されたパーソナルケア用粒子の顕微鏡写真（ＳＥＭ画像）である。
【図８】実施例９で得られた金微粒子が担持されたパーソナルケア用粒子の顕微鏡写真（ＳＥＭ画像）である。
【発明を実施するための形態】
【００２３】
以下、本発明の実施形態について、図面を用いて説明する。ただし、以下に説明する各図において相互に対応する部分には同一符号を付し、重複部分においては後述での説明を適宜省略する。また、本実施形態は、本発明の技術的思想を具体化するための構成を例示するものであって、各部の材質、形状、構造、配置、寸法等を下記のものに特定するものでない。本発明の技術的思想は、特許請求の範囲に記載された請求項が規定する技術的範囲内において、種々の変更を加えることができる。
【００２４】
図１に示すように、本実施形態のパーソナルケア用粒子１は、ポリマーを含有する材料で形成されたコア粒子２と、コア粒子２の表面に結合されて不可分の状態にある微細繊維３と、パーソナルケア機能を発揮する機能性材料４と、からなる。微細繊維３はセルロースナノファイバーおよびキチンナノファイバーのいずれかである。機能性材料４は微細繊維３に担持されている。微細繊維３は、セルロースナノファイバーとキチンナノファイバーの両方を含んでもよい。
【００２５】
本実施形態では、微細繊維３がコア粒子２の表面を覆う被覆層３０として形成されている。
パーソナルケア用粒子１の製造方法は、特に限定されず、公知の方法を用いることができ、化学的調製法や物理化学的調製法を用いることができる。
化学的調製法としては、重合性モノマーから重合過程で粒子形成を行う重合造粒法（乳化重合法、懸濁重合法、シード重合法、放射線重合法等）が挙げられる。
【００２６】
物理化学的調製法としては、微小液滴化したポリマー溶液から粒子形成を行う分散造粒法（スプレードライ法、液中硬化法、溶媒蒸発法、相分離法、溶媒分散冷却法等）が挙げられる。
例えば、微細繊維３を用いたＯ／Ｗ型ピッカリングエマルションを形成させ、液滴内部のコア粒子前駆体を固体化さてコア粒子２の表面に微細繊維３が被覆された微細繊維被覆粒子を作製することで、コア粒子２と微細繊維３とが結合して不可分の状態にあるパーソナルケア用粒子１を得ることができる。微細繊維３を用いることで界面活性剤等の添加物を用いることなく、安定した液滴を形成することが可能であり、分散性が高く、機能性材料による高い効果を発揮し、滑りがよく、肌なじみのよいパーソナルケア用粒子１を得ることができる。
【００２７】
コア粒子前駆体は、固体化してコア粒子２を形成するものであればよく、例えば、重合性モノマー、溶融ポリマー、溶解ポリマーである。
コア粒子前駆体の固体化の方法は特に限定されず、重合性モノマーを重合する、溶融ポリマーを凝固させる、溶解ポリマーから溶媒を除去する、ことにより、コア粒子前駆体を固体化することができる。
パーソナルケア用品とは、化粧品類や洗面用具など、人の肌を清潔に保ち、身だしなみを整えたり、美化したりする製品である。ヘアケア、オーラルケア、匂いケア、ネイルケア、ボディーケア、スキンケア、メイクアップ関連製品等のことであり、例えば、歯磨き粉、香水、ネイルラッカー、化粧水、乳液、クレンジング剤、アイシャドー、アイライナー、ファンデーション、チーク、ヘアジェル、ヘアスプレー、シャンプー、リンス、育毛剤、ローション、クリームおよび石鹸等である。
【００２８】
本実施形態のパーソナルケア用粒子１は、図２および図３に示す製造方法で製造することができる。
図２に示す製造方法は、上述の第二態様の製造方法（製造方法Ｉ）に相当し、第１工程と第ｉ工程と第２工程と第３工程を有する。
第１工程は、図２(a)に示すように、セルロース原料またはキチン／キトサン原料を親水性溶媒７中で解繊して、未担持のセルロースナノファイバーおよびキチンナノファイバーのいずれかである微細繊維３Ａの分散液１１Ａを得る工程である。第ｉ工程は、図２(b)に示すように、未担持の微細繊維３Ａの分散液１１Ａ中で微細繊維３Ａに、パーソナルケア機能を発揮する機能性材料４を担持させて、機能性材料担持微細繊維３Ｂの分散液１１Ｂを得る工程である。
【００２９】
第２工程は、図２(c)に示すように、機能性材料担持微細繊維３Ｂの分散液１１Ｂにコア粒子前駆体を含む液滴６を分散させ、液滴６の表面を機能性材料担持微細繊維３Ｂで被覆する工程である。
第３工程は、図２(d)に示すように、液滴６の内部のコア粒子前駆体を固体化する工程である。この工程により、パーソナルケア用粒子（コア粒子２の表面に機能性材料担持微細繊維３Ｂが被覆された、機能性材料３Ｂ担持微細繊維被覆粒子）１が得られる。
【００３０】
そして、図２(d)に示す状態の分散液をろ過することで、パーソナルケア用粒子１を分離することができる。
つまり、製造方法Ｉでは、親水性溶媒７に分散した液滴６の界面に機能性材料担持微細繊維３Ｂが吸着することによって、Ｏ／Ｗ型ピッカリングエマルションが安定化する。そして、この安定化状態を維持したまま、エマルションの液滴６内部のコア粒子前駆体を固体化することによって、パーソナルケア用粒子１を得る。
【００３１】
図３に示す製造方法は、上述の第三態様の製造方法（製造方法II）に相当し、第１工程と第２工程と第３工程と第ii工程を有する。
第１工程は、図3(a)に示すように、セルロース原料またはキチン／キトサン原料を親水性溶媒７中で解繊して、未担持のセルロースナノファイバーおよびキチンナノファイバーのいずれかである微細繊維３Ａの分散液１１Ａを得る工程である。
第２工程は、図3(b)に示すように、未担持の微細繊維３Ａの分散液１１Ａにコア粒子前駆体を含む液滴６を分散させ、液滴６の表面を未担持の微細繊維３Ａで被覆する工程である。
【００３２】
第３工程は、図３(c)に示すように、液滴６内部のコア粒子前駆体を固体化して、コア粒子２の表面に未担持の微細繊維３Ａが被覆された微細繊維被覆粒子１０（微細繊維３Ａ被覆粒子）の分散液１２を得る工程である。
第ii工程は、図３(d)に示すように、微細繊維被覆粒子１０の分散液１２中で微細繊維被覆粒子１０の表面の微細繊維３Ａに、パーソナルケア機能を発揮する機能性材料４を担持させる工程である。この工程により、パーソナルケア用粒子（コア粒子２の表面に機能性材料担持微細繊維３Ｂが被覆された、機能性材料担持微細繊維３Ｂ被覆粒子）１が得られる。
そして、図３(d)に示す状態の分散液をろ過することで、パーソナルケア用粒子１を分離することができる。
【００３３】
つまり、製造方法IIでは、親水性溶媒７に分散したコア粒子前駆体を含む液滴６の界面に微細繊維３Ａが吸着することによって、Ｏ／Ｗ型ピッカリングエマルションが安定化する。そして、この安定化状態を維持したまま、エマルション内部のコア粒子前駆体を固体化して、コア粒子２の表面が微細繊維３Ａで被覆された微細繊維被覆粒子１０を得る。その後、微細繊維被覆粒子１０の表面の微細繊維３Ａに機能性材料４を担持させることにより、パーソナルケア用粒子１を得る。
【００３４】
ここで言う「不可分」とは、パーソナルケア用粒子１を含む分散液を遠心分離処理して上澄みを除去し、さらに溶媒を加えて再分散することでパーソナルケア用粒子１を精製・洗浄する操作、あるいはメンブレンフィルターを用いたろ過洗浄によって繰り返し溶媒による洗浄する操作を繰り返した後であっても、コア粒子２と微細繊維３とが分離せず、微細繊維３によるコア粒子２の被覆状態が保たれることを意味する。被覆状態の確認は走査型電子顕微鏡によるパーソナルケア用粒子１の表面観察により確認することができる。パーソナルケア用粒子１において微細繊維３とコア粒子２の結合メカニズムについては定かではないが、パーソナルケア用粒子１が微細繊維３によって安定化されたＯ／Ｗ型エマルションを鋳型として作製されるため、エマルションの液滴６内部のコア粒子前駆体に微細繊維３が接触した状態で、コア粒子前駆体を固体化してコア粒子２とするために、物理的に微細繊維３がコア粒子２表面に固定化されて、最終的にコア粒子２と微細繊維３とが不可分な状態に至ると推察される。
【００３５】
ここで、Ｏ／Ｗ型エマルションは、水中油滴型（Ｏｉｌ−ｉｎ−Ｗａｔｅｒ）とも言われ、水を連続相とし、その中に油が油滴（油粒子）として分散しているものである。
特に限定されないが、微細繊維３によって安定化されたＯ／Ｗ型エマルションを鋳型としてパーソナルケア用粒子１を作製すると、Ｏ／Ｗ型エマルションが安定化されるため、Ｏ／Ｗ型エマルションに由来した真球状のパーソナルケア粒子１を得ることができる。詳細には、真球状のコア粒子２の表面に微細繊維３からなる被覆層３０が比較的均一な厚みで形成された様態となることが好ましい。
【００３６】
パーソナルケア用粒子１の粒径は光学顕微鏡観察により確認できる。１００箇所ランダムに測定し、粒子の直径の平均値を取ることで平均粒径を算出できる。平均粒径は特に限定されないが、０．１μｍ以上１０００μｍ以下であることが好ましい。
分散安定性の観点から、微細繊維３は、コア粒子２表面に被覆層３０を形成することが好ましい。被覆層３０はコア粒子２表面の全面を覆うことが好ましいが、必ずしも全面を覆わなくてもよい。
【００３７】
微細繊維３で構成される被覆層３０の厚みは特に限定されないが、３ｎｍ以上１０００ｎｍ以下であることが好ましい。
被覆層３０の平均厚みはパーソナルケア用粒子１を包埋樹脂で固定したものをミクロトームで切削して走査型電子顕微鏡観察を行い、画像中のパーソナルケア用粒子１の断面像における被覆層３０の厚みを画像上で１００箇所ランダムに測定し、平均値を取ることで算出でききる。
また、パーソナルケア用粒子１は比較的揃った厚みの被覆層３０で均一に被覆されていることが好ましい。被覆層２の厚みが均一であると分散安定性が高い。具体的には上述した被覆層３０の厚みの値の変動係数は０．５以下となることが好ましく、０．４以下となることがより好ましい。
本実施形態における微細繊維３は、セルロースナノファイバーおよび／またはキチンナノファイバーである。
【００３８】
セルロースナノファイバー３は、セルロース、セルロース誘導体からなる数平均短軸径が１ｎｍ以上１０００ｎｍ以下のファイバーである。キチンナノファイバーは、キチンおよび／またはキトサン、キチンおよび／またはキトサンの誘導体からなる数平均短軸径が１ｎｍ以上１０００ｎｍ以下のファイバーである。
セルロースナノファイバー（ＣＮＦ）は、木材等から得られるセルロース原料を極細繊維に粉砕して得ることができる微細繊維３であり、安全で生分解性を有する。
【００３９】
キチンナノファイバー（キチンＮＦ）は、カニ殻等から採取したキチンおよび／またはキトサン（以下、キチン／キトサン）原料を極細繊維に粉砕して得ることができる微細繊維３であり、安全で生分解性を有し、抗菌性を有する。特に特許文献６の方法で作製されたキチンナノファイバーは、化学変性していないキチンおよび／またはキトサンからなるものであり、安全性確認が不要であることから、特に、食品、医療、薬剤、パーソナルケアなど、体内に取り込んで使用される用途における応用展開が格段に容易になる。
【００４０】
なお、微細繊維３は、結晶表面にイオン性官能基を有していることが好ましい。イオン性官能基を有することで、パーソナルケア用粒子１の凝集を抑制することができ、機能性材料４の機能を効果的に発揮し、肌なじみのよいパーソナルケア用品を得ることができる。更に、イオン性官能基を利用して機能性材料４を担持することにより、機能性材料４の脱離を抑制或いは制御することができる。例えば、アニオン性官能基を有する微細繊維３であれば、カチオン性の機能性材料４を担持でき、カチオン性官能基を有する微細繊維３であれば、アニオン性の機能性材料４を担持しやすい。
【００４１】
イオン性官能基の種類は特に限定されないが、アニオン性官能基であることが好ましい。アニオン性官能基を有することで、例えば、金属微粒子を担持させる場合に、金属イオンを微細繊維３のアニオン性官能基に配位させて還元析出させ、効率よく金属微粒子を担持させることができる。また、微細繊維３が分散安定剤として機能するため、生成する金属微粒子の形状や粒子径を制御することができる。また、パーソナルケア用粒子１において微細繊維３からの金属微粒子の脱離を抑制できる。更に、通常、金属微粒子は乾燥させると凝集するため、後述する局在表面プラズモン共鳴（ＬＳＰＲ）による光学特性を発揮できないが、パーソナルケア用粒子１を乾燥粉体とした場合においては、金属微粒子が凝集することがないため、乾燥粉体においても光学特性を発揮することができる。
【００４２】
アニオン性官能基としては、特に限定されないが、例えば、カルボキシ基、リン酸基、スルホ基が挙げられる。中でも、カルボキシ基やリン酸基が好ましく、セルロース結晶表面への選択的な導入のしやすさから、カルボキシ基が好ましい。
イオン性官能基の含有量は、１ｇの微細繊維原料および／または微細繊維３当たり０．１ｍｍｏｌ以上５．０ｍｍｏｌ以下であることが好ましい。０．１ｍｍｏｌ未満であると、パーソナルケア用粒子１の分散安定性が悪くなることがあり、５．０ｍｍｏｌを超えると機能性材料４を安定して担持することが難しくなることがある。
【００４３】
さらに、微細繊維３は、ミクロフィブリル構造由来の繊維形状であることが好ましい。具体的には、微細繊維３は繊維状であって、数平均短軸径が１ｎｍ以上１０００ｎｍ以下、数平均長軸径が５０ｎｍ以上であり、かつ数平均長軸径が数平均短軸径の５倍以上であることが好ましい。また、微細繊維３の結晶化度は５０％以上であることが好ましい。セルロースナノファイバーの結晶構造は、セルロースＩ型であることが好ましい。キチンナノファイバーの結晶構造は、アルファキチン、ベータキチンのどちらでも良いが、アルファキチンであることが好ましい。
【００４４】
本実施形態のパーソナルケア用粒子１は、機能性材料４が担持された微細繊維３がコア粒子２表面に被覆されるため、機能性材料４の分散安定性が高く、その機能を効果的に発揮することができる。機能性材料４が微細繊維３に「担持」されるとは、物理的或いは化学的に、可逆的或いは不可逆的に、結合或いは吸着することである。本発明のパーソナルケア用粒子１において、機能性材料４は、公知の方法で担持することができる。
本実施形態のパーソナルケア用粒子１では、機能性材料４と微細繊維３は「不可分」の状態にある。微細繊維３と機能性材料４とが「不可分」とは、パーソナルケア用粒子１を含む分散液を遠心分離処理して上澄みを除去し、さらに溶媒を加えて再分散することでパーソナルケア用粒子１を精製・洗浄する操作、あるいはメンブレンフィルターを用いたろ過洗浄によって繰り返し溶媒による洗浄する操作を繰り返した後であっても、微細繊維３と機能性材料４が分離しないことである。
【００４５】
機能性材料４は、パーソナルケア用品においてその機能を発揮する材料であり、公知の機能性材料４を用いることができる。機能性材料４としては、例えば、油脂・ロウ類をはじめとする油性原料、着色剤、吸油剤、光遮蔽剤（紫外線吸収剤、紫外線散乱剤等）、抗菌剤、酸化防止剤、制汗剤、ピーリング剤、皮脂抑制剤、血行促進成分、美白成分、エイジングケア成分、抗炎症成分、冷感成分、温感成分、消臭成分、消泡剤、帯電防止剤、結合剤、漂白剤、キレート剤、芳香剤、香料、ふけ防止活性物質、皮膚軟化剤、防虫剤、防腐剤、ビタミン、アミノ酸、ホルモン、天然抽出物等が挙げられる。
【００４６】
中でも、少なくとも紫外線吸収剤、紫外線散乱剤、香料、消臭成分、着色剤のいずれかを有することが好ましい。
紫外線吸収剤としては、サリチル酸ホモメンチル、２−シアノ−３，３−ジフェニルプロパ−２−エン酸２−エチルヘキシルエステル、ジパラメトキシケイ皮酸モノ−２−エチルヘキサン酸グリセリル、パラアミノ安息香酸及びそのエステル、４−tert−ブチル−４’−メトキシジベンゾイルメタン等が挙げられる。
【００４７】
紫外線散乱剤としては、酸化チタン、酸化亜鉛等が挙げられる。
香料としては、動植物等から抽出された天然香料、化学的に合成された合成香料、複数種類の香料を調合した調合香料がある。このうち天然香料としては例えばジャスミン、ローズ、カーネーション、ライラック、シクラメン、スズラン、バイオレット、ラベンダー、キンモクセイ等の花卉系、オレンジ、レモン、ライム等の柑橘系、シナモン、ナツメグ等の香辛料系、ヒノキ精油、ヒバ精油、スギ精油等の木材精油系等を挙げることができる。また合成香料としては例えばリモネン、ピネン、カンフェン等の炭化水素類、リナロール、ゲラニオール、メントール、シトロネロール、ベンジルアルコール等のアルコール類、シトラール、シトロネラール、ノナジエナール、ベンズアルデヒド、シンナミックアルデヒド等のアルデヒド類、アセトフェノン、メチルアセトフェノン、メチルノニルケトン、イロン、メントン等のケトン類、メチルアニソール、オイゲノール等のフェノール類、デカラクトン、ノニルラクトン、ウンデカラクトン等のラクトン類、酢酸リナリル、酢酸ゲラニル、酢酸ベンジル、酢酸テルピニル、酢酸シトロネリル、安息香酸メチル、安息香酸エチル、安息香酸イソアミル、安息香酸ベンジル、ケイ皮酸メチル、ケイ皮酸エチル等のエステル類等が挙げられる。
【００４８】
消臭成分としては、カテコール、４−メチルカテコール、５−メチルカテコール、レゾルシノール、２−メチルレゾルシノール、５−メチルレゾシノール、ハイドロキノン等のジフェノール類；４，４’−ビフェニルジオール、３，４’−ビフェニルジオール等のビフェニルジオール類；カテキン、エピカテキン、エピガロカテキン、エピカテキンガレート等のカテキン類；ドーパ、ドーパミン、クロロゲン酸、コーヒー酸、パラクマル酸、チロシン等のカテコール誘導体。植物から抽出等した植物由来のポリフェノール；コーヒー、リンゴ、ぶどう、茶類（緑茶、焙じ茶、紅茶、ウーロン茶、マテ茶等）、柿、大豆、カカオ、ローズマリー、アロエ等の由来のものが挙げられる。
【００４９】
ピーリング剤としては、グリコール酸、サリチル酸、乳酸が挙げられる。
エイジングケア成分としてはパルミチン酸レチノール、フラーレン、アセチルヘキサペプチド−８、パルミトイルペンタペプチド−４、ユビキノン、白金等が挙げられる。
美白成分としては、リン酸アスコルビルＭｇ、アルブチン、プラセンタエキス、カミツレ花エキス等が挙げられる。
抗炎症成分としては、カンゾウ根エキス、グリチルリチン酸２Ｋ、グリチルレチン酸ステアリル、アラントイン、ヨクイニンエキス島が挙げられる。
【００５０】
着色剤としては、有機合成色素（染料、レーキ、有機顔料）、天然色素、無機顔料、金属微粒子、高分子粉体等が挙げられる。中でも、有機合成色素、天然色素、無機顔料、金属微粒子を有することが好ましい。
有機合成色素や天然色素はヘアダイなどのヘアカラーリング剤および化粧水や美容液に色を付ける場合に使用され、無機顔料および有機顔料は、メイクアップ製品に、ファンデーションの色相、彩度、明度のコントロールや、カバー力のコントロールに使用される。口紅やネイルエナメルでは顔料と染料を組み合わせて配合されることがある。
【００５１】
染料は水や油、アルコールなどの溶媒に溶解し、化粧品基剤中に溶解状態で存在し彩色できる物質であり、水に可溶な水溶性染料、油やアルコールに可溶な油溶性染料がある。染料としては、例えば、アゾ系染料、キサンテン系染料、キノリン系染料等が挙げられる。特に限定されないが、染料はカチオン性のカチオン染料やアニオン性のアニオン染料であることが好ましい。例えば、カチオン染料であればアニオン性官能基を有する微細繊維３に吸着させるとことができ、アニオン染料であればカチオン性官能基を有する微細繊維３に吸着させることができる。
【００５２】
レーキは、水溶性の染料の金属塩である。
有機顔料は構造内に可溶性基を持たず水や油などに溶解しない有色粉末である。有機顔料としては、例えば、アゾ系顔料、インジゴ系顔料、フタロシアニン系顔料が挙げられる。
天然色素は、動植物由来のものと微生物由来の色素である。例えば、人参、トマト、ベニザケなどに存在する黄-橙赤色はカロチノイド系の色素で、ハイビスカス、ベニバナなどには黄-赤紫色のフラボノイド系色素が挙げられる。
【００５３】
無機顔料としては、体質顔料、有色顔料、白色顔料、真珠光沢顔料が挙げられる。
体質顔料は光沢や使用感の調整に使用され、例えば、タルク（含水ケイ酸マグネシウム、滑石）、カオリン（含水ケイ酸アルミニウム、白陶土）、マイカ（雲母、含水ケイ酸アルミニウムカリウム）、シリカ（無水ケイ酸）、炭酸カルシウム（ＣａＣＯ3）、炭酸マグネシウム（ＭｇＣＯ3）等が挙げられる。
有色顔料としては、酸化鉄、グンジョウ、コンジョウ、酸化クロム、水酸化クロム、マンガンバイオレット、カーボンブラック等が挙げられる。
【００５４】
白色顔料は、色の調整だけでなく、シミやソバカスを隠す目的や紫外線の防御にも使用される。白色顔料としては、酸化チタン、酸化亜鉛等が挙げられる。
真珠光沢顔料としては、酸化チタン被覆雲母（雲母チタン）、オキシ塩化ビスマス等が挙げられる。雲母に被覆している酸化チタンの膜厚を変えて色々な干渉色を出している。
高分子粉体は、屈折率の異なる高分子を交互に積層させたものや、ナイロンパウダー、ポリメタクリル酸メチルパウダー等が挙げられる。
【００５５】
着色剤や光遮蔽剤として、金属微粒子を用いることができる。金属微粒子は、バルクの金属には見られない性質を有する。例えば、粒子が小さくなると、粒子の総表面積が大きくなるため、粒子の触媒性能が高くなる。粒子がナノサイズになると融点が低下するため、その粒子を低温で焼成することが可能となる。さらに、粒子の大きさにより、粒子の光学特性にも大きな変化が起こる。屈折率が小さい酸化物等は、可視光の波長領域の１／１０以下のサイズになると光の散乱が非常に小さくなるため、液体等に均一に分散させると透明になる。
【００５６】
ナノサイズの金属微粒子は、その元素、粒子径や形状により局在表面プラズモン共鳴により、特定の波長の光を吸収する特性を有する。金属微粒子の表面の自由電子は、光等の外部電場により集団的に振動を起こすことがある。電子は電荷を持った粒子であるため、電子が振動を起こすと周囲に電場を発生する。自由電子の振動を起こすことにより生じる電場と外部電場（光等）が共鳴する現象を局在表面プラズモン共鳴（Ｌｏｃａｌｉｚｅｄ  Ｓｕｒｆａｃｅ  Ｐｌａｓｍｏｎ  Ｒｅｓｏｎａｎｃｅ；ＬＳＰＲ）と言う。このＬＳＰＲにより、特定の波長域の光の吸収や反射が起こり、遮蔽することができる。また、吸収や反射する光の波長が可視光領域であれば、着色剤として機能する。吸収や散乱する光の波長は、金属微粒子を構成する金属の種類、粒子径、形状により変化する。金属微粒子は、着色剤として一般的に用いられる有機顔料と比較し、安定性が高く、長期間にわたり安定して特定の波長領域を吸収或いは散乱する特徴がある。
【００５７】
金属微粒子を構成する金属元素は特に限定されないが、少なくともルビジウム（Ｒｕ）、鉄（Ｆｅ）、コバルト（Ｃｏ）、ロジウム（Ｒｈ）、ニッケル（Ｎｉ）、パラジウム（Ｐｄ）、白金（Ｐｔ）、銅（Ｃｕ）、銀（Ａｇ）、金（Ａｕ）、亜鉛（Ｚｎ）のいずれかを含有することが好ましい。金属微粒子を構成する元素は単一でもよく、複数でもよい。
中でも、ニッケル（Ｎｉ）、パラジウム（Ｐｄ）、銀（Ａｇ）、金（Ａｕ）より選ばれた１種類以上の金属または金属化合物を含むことが好ましいが、特にこれに限定されるものではない。更に、銀（Ａｇ）を用いることで、抗菌性を付与することができる。
【００５８】
複数の金属種を用いる場合、例えば析出した銀（Ａｇ）微粒子の周りを銀より貴な金属あるいはシリカ等の金属酸化物などで被覆して、銀（Ａｇ）微粒子の安定性を向上させてもよい。
また、金属微粒子は金属以外の他の成分を含んでいてもよい。
金属微粒子の平均粒子径は特に限定されないが、５００ｎｍ以下であることが好ましい。平均粒子径が５００ｎｍを超えると微細繊維３に担持するのが難しくなる。より好ましくは０．１ｎｍ以上５０ｎｍ以下である。金属微粒子の平均粒子径により色調が変化することがあるため、金属微粒子の形状を制御することが重要である。金属微粒子の形状は、特に限定されない。例えば、球状、平板状、ロッド状が挙げられる。
【００５９】
特に、平板状或いはロッド状といった異方形状を有する平板状金属微粒子やロッド状金属微粒子は、アスペクト比によってＬＳＰＲに由来する吸収或いは散乱波長が大きく変化する。異方形状を有する金属微粒子の中でも、特に応用が期待されているのが平板状銀微粒子やロッド状金微粒子である。
例えば、粒子径が数ｎｍ〜数十ｎｍの球状銀ナノ粒子は、上記ＬＳＰＲにより、波長４００ｎｍ付近に吸収を持つため、黄色味を呈することが知られている。しかしながら、異方成長した銀微粒子はこの限りではなく、例えば、平板状銀微粒子は、吸収ピークがレッドシフトすることが知られている。この際、平板状銀微粒子のアスペクト比（すなわち、粒子径／粒子厚み）が大きくなるほど、吸収／散乱ピークがより長波側にシフトすることが確認されている。すなわち、平板状銀微粒子は、任意の波長を吸収／散乱する光学材料として用いることができる。また、可視光領域で吸収／散乱波長を制御すれば、黄色以外にも赤色、青色など鮮やかな色調を呈する平板状銀微粒子を得ることができ、着色剤として機能する。
【００６０】
さらに、平板状銀微粒子のアスペクト比によっては、可視光領域外の近赤外線領域にまで吸収ピークをシフトさせることも可能であり、近赤外線の光遮蔽剤としても機能する。
また、ロッド状金微粒子は、そのアスペクト比（長軸／短軸）により吸収／反射ピークがシフトする。
なお、本実施形態において、可視光とは波長領域がおよそ４００ｎｍから７００ｎｍである電磁波を指し、近赤外線とは赤外線の中でも可視光に近い波長領域（およそ７００ｎｍから２５００ｎｍ）の電磁波を指すものとする。
【００６１】
本実施形態において、金属微粒子における「微粒子」とは、体積粒子径が１０μｍ以下の粒子のことである。また、平板状銀微粒子は、平板状の銀微粒子のことであり、ロッド状金微粒子は、ロッド状の金微粒子のことである。
ここで、平板状金属微粒子の厚みｈ、直径ｄ（円相当径）とし、平板状金属微粒子の厚みｈに対する直径ｄをアスペクト比（ｄ／ｈ）とする。平板状金属微粒子の「平板状」とは、粒子が板状であることを示し、板状とは、例えば、アスペクト比（ｄ／ｈ）の平均値が１．１以上であることを示している。
【００６２】
なお、平板状金属微粒子の表面および裏面の形状は、特に限定されないが、通常、六角形や三角形等の多角形である。表面および裏面が多角形や楕円形等である場合、表面または裏面の面積が同等となる円径と仮定して、直径ｄ（円相当径）を算出する。
また、平板状金属微粒子の表面と裏面は、どちらの面積が大きくもよく、両面は平行でなくてもよい。
光学特性を制御する観点から、平板状金属微粒子の形状は平板状であり、その粒子径ｄ、厚みｈ、アスペクト比が以下の範囲内であることが好ましい。
【００６３】
平板状金属微粒子の粒子径ｄの平均値は、２ｎｍ以上１０００ｎｍ以下であることが好ましく、２０ｎｍ以上５００ｎｍ以下であることがより好ましく、２０ｎｍ以上４００ｎｍ以下であることがさらに好ましい。
平板状金属微粒子の厚みｈの平均値、すなわち表面と裏面の距離ｈの平均値は、１ｎｍ以上１００ｎｍ以下であることが好ましく、５ｎｍ以上５０ｎｍ以下であることがより好ましい。
【００６４】
なお、上記の平均値は、例えば、１００個の粒子を測定して求める。
平板状金属微粒子の平均アスペクト比（ｄの平均値／ｈの平均値）は、１．１以上であり、２．０以上であることが好ましく、２．０以上１００以下であることがより好ましく、２．０以上５０以下であることがさらに好ましい。粒子径ｄの平均値を任意に変化させ、その平均アスペクト比を制御することにより、色調を変化させることができる。
平板状金属微粒子の形状、大きさの評価は、走査型電子顕微鏡、透過型電子顕微鏡、走査透過型電子顕微鏡を用いて行うことができる。
【００６５】
平板状金属微粒子の粒子径ｄおよび厚みｈの測定方法、並びに、アスペクト比の算出方法としては、例えば、以下の方法が挙げられる。
（１）粒子径の測定法
パーソナルケア用粒子１の乾燥粉体を走査透過型電子顕微鏡で観察することにより、走査透過型電子顕微鏡像が得られる。この走査透過型電子顕微鏡像中の平板状金属微粒子を、円形で近似した際の径を、平面方向の粒子径として算出する。上記の平均値は、１００個の粒子を測定して求める。
（２）平均厚みの測定法
パーソナルケア用粒子１の乾燥粉体を、包埋樹脂で固定したものをミクロトームで断面方向に切削し、透過型電子顕微鏡で観察することにより測定できる。透過型電子顕微鏡中の平板状金属微粒子の厚みｈを、平面方向と垂直な厚みとして算出する。上記厚みｈの平均値（平均厚み）は、１００個の粒子を測定して求める。
（３）平均アスペクト比の算出方法
上述のようにして求めた、平板状金属微粒子の厚みｈの平均値に対する直径ｄ（円相当粒子径）の平均値、平板状金属微粒子の平均アスペクト比（ｄの平均値／ｈの平均値）として算出する。
【００６６】
平板状金属微粒子の粒子径ｄおよび厚みｈの測定方法、並びに、平均アスペクト比の算出方法は一例であり、平板状金属微粒子の粒子径および厚みの測定方法、並びに、アスペクト比の算出方法は、特にこれらに限定されない。
平板状金属微粒子を構成する金属または金属化合物は、特に限定されず、任意の金属または金属化合物を用いることができる。平板状金属微粒子を構成する金属または金属化合物としては、例えば、金、銀、銅、アルミニウム、鉄、白金、亜鉛、パラジウム、ルテニウム、イリジウム、ロジウム、オスミウム、クロム、コバルト、ニッケル、マンガン、バナジウム、モリブデン、ガリウム、アルミニウム等の金属、金属塩、金属錯体およびこれらの合金、または酸化物、複酸化物等が挙げられる。中でも、金、銀、銅の少なくともいずれかを含むことが好ましく、特に、少なくとも銀を含む場合、平板状金属微粒子は可視光領域から近赤外領域の波長の光を遮蔽することができ、抗菌性を付与することもできる。
【００６７】
平板状金属微粒子に含まれる金属の割合は特に限定されない。
微細繊維３Ａへの機能性材料４の担持方法は、特に限定されないが、図２のように、微細繊維３Ａに機能性材料４を担持して機能性材料担持微細繊維３Ｂを作製した後、前記機能性材料担持微細繊維３Ｂを用いてコア粒子前駆体を含む液滴６を有するＯ／Ｗ型ピッカリングエマルションを調製し、エマルションの液滴６内部のコア粒子前駆体を固体化して機能性材料担持微細繊維３Ｂ被覆粒子（パーソナルケア用粒子１）を作製することができる。
【００６８】
図３のように、微細繊維３Ａを用いてコア粒子前駆体を含む液滴６を有するＯ／Ｗ型ピッカリングエマルションを作製し、エマルションの液滴６内部のコア粒子前駆体を固体化して微細繊維３Ａ被覆粒子を作製後、微細繊維３Ａ被覆粒子の表面の微細繊維３Ａに機能性材料４を担持して機能性材料担持微細繊維３Ｂ被覆粒子（パーソナルケア用粒子１）を作製することができる。
微細繊維３Ａへの機能性材料４の担持方法は特に限定されず、例えば、市販の或いは予め作製した機能性材料４を微細繊維３Ａや微細繊維３Ａ被覆粒子の分散液に添加、混合し、付着させてもよい。
【００６９】
好適には、微細繊維３Ａ或いは微細繊維３Ａ被覆粒子の分散液中で機能性材料４を作製する方法である。微細繊維３Ａ或いは微細繊維３Ａ被覆粒子の分散液中で機能性材料４を作製することにより、微細繊維３Ａに機能性材料４が安定的に担持され、機能性材料４の凝集を抑制することができる。
コア粒子２は、少なくとも一種類以上のポリマーを含む。ポリマーは、公知のポリマーを用いることができ、重合性モノマーを公知の方法で重合させたポリマーでもよい。
【００７０】
ポリマーとしては、例えば、アクリル系ポリマー、エポキシ系ポリマー、ポリエステル系ポリマー、アミノ系ポリマー、シリコーン系ポリマー、フッ素系ポリマー、ウレタン・イソシアネート系ポリマー等が挙げられる。
特に限定されないが、ポリマーは生分解性ポリマーであることが好ましい。生分解性とは、土壌や海水中などの地球環境において分解して消滅するポリマー、または／および生体内で分解して消滅するポリマーのことである。一般的に、土壌や海水中では微生物がもつ酵素によりポリマーが分解されるのに対し、生体内では酵素を必要とせず物理化学的な加水分解により分解される。
【００７１】
ポリマーの分解は、ポリマーが低分子化或いは水溶性化して形態を消失することである。ポリマーの分解は、特に限定されないが、主鎖、側鎖、架橋点の加水分解や、主鎖の酸化分解により起こる。
生分解性ポリマーは、天然由来の天然高分子、或いは合成高分子がある。
天然高分子としては、例えば、植物が生産する多糖（セルロース、デンプン、アルギン酸等）、動物が生産する多糖（キチン、キトサン、ヒアルロン酸等）、タンパク質（コラーゲン、ゼラチン、アルブミン等）、微生物が生産するポリエステル（ポリ（３−ヒドロキシアルカノエート））、多糖（ヒアルロン酸等）等が挙げられる。
【００７２】
合成高分子としては、例えば、脂肪族ポリエステル、ポリオール、ポリカーボネート等が挙げられる。
脂肪酸ポリエステルとしては、例えば、グリコール・ジカルボン酸重縮合系（ポリエチレンサクシネート、ポリブチレンサクシネート等）、ポリラクチド類（ポリグリコール酸、ポリ乳酸等）、ポリラクトン類（β−カプロラクトン、ε−カプロラクトン等）、その他（ポリブチレンテレフタレート・アジペート等）が挙げられる。
ポリオールとしては、例えば、ポリビニルアルコール等が挙げられる。
ポリカーボネートとしては、例えば、ポリエステルカーボネート等が挙げられる。
その他、ポリ酸無水物、ポリシアノアクリレート、ポリオルソエステル、ポリフォスファゼン等も生分解性の合成高分子である。
【００７３】
コア粒子２はポリマー以外に機能性成分等他の成分を含んでも良い。例えば、着色剤、吸油剤、光遮蔽剤（紫外線吸収剤、紫外線散乱剤等）、抗菌剤、酸化防止剤、制汗剤、消泡剤、帯電防止剤、結合剤、漂白剤、キレート剤、脱臭成分、芳香剤、香料、ふけ防止活性物質、皮膚軟化剤、防虫剤、防腐剤、天然抽出物、美容成分、ｐＨ調整剤、ビタミン、アミノ酸、ホルモン、油脂やロウ類をはじめとする油性原料、界面活性剤、無機質粒子（酸化チタン、シリカ、クレー等）、等が挙げられる。  上記機能性成分は固体、気体、液体のいずれの形態であってもよい。機能性成分のパーソナルケア用粒子１中の含有率は、特に限定されず、パーソナルケア用粒子１が安定して形態を保つことができる範囲であることが好ましい。機能性成分の含有率は、パーソナルケア用粒子１を１００質量部とすると、機能性成分は０．００１質量部以上８０質量部以下であることが好ましい。
【００７４】
＜パーソナルケア用粒子の製造方法について＞
上述したように、実施形態のパーソナルケア用粒子１は、図２および図３に示す方法（製造方法Ｉおよび製造方法II）により製造することができる。
製造方法Ｉおよび製造方法IIにより得られたパーソナルケア用粒子１は分散体として得られる。さらに溶媒を除去することにより乾燥固形物として得られる。溶媒の除去方法は特に限定されず、例えば遠心分離法やろ過法によって余剰の水分を除去し、さらにオーブンで熱乾燥することで乾燥固形物として得ることができる。この際、得られる乾燥固形物は膜状や凝集体状にはならず、肌理細やかで滑らかな粉体として得られる。
この理由としては定かではないが、通常、微細繊維３分散体から溶媒を除去すると、微細繊維３同士が強固に凝集、膜化することが知られている。
【００７５】
一方、パーソナルケア用粒子１を含む分散液の場合、微細繊維３が表面に固定化された真球状のパーソナルケア用粒子１であるため、溶媒を除去しても微細繊維３同士が凝集することなく、パーソナルケア用粒子１間の点と点で接するのみであるため、その乾燥固形物は肌理細やかな粉体として得られると考えられる。パーソナルケア用粒子１同士の凝集がないため、パウダー化粧品においては、滑らかで肌なじみの良い化粧品を得られる。また、機能性材料４の凝集を抑制することができ、均一なパウダー化粧品を得ることができる。
【００７６】
なお、パーソナルケア用粒子１の乾燥粉体は溶媒をほとんど含まず、さらに溶媒に再分散可能であることを特長とする乾燥固形物、具体的には固形分率を８０％以上とすることができ、さらに９０％以上とすることができ、さらに９５％以上とすることができる。溶媒をほぼ除去することができるため、輸送費の削減、腐敗防止、添加率向上、樹脂との混練効率向上、といった観点から好ましい効果を得る。
パーソナルケア用粒子１の乾燥粉体は、パーソナルケア用粒子１の表面の微細繊維３の親水性が高いため、汗等の水分を吸収する、或いは高い保湿性を発揮するといった特長を有する。
また、乾燥粉体として得られたパーソナルケア用粒子１を再び溶媒に再分散することも容易であり、再分散後もパーソナルケア用粒子１の表面に結合された微細繊維３に由来した分散安定性を示す。そのため、美容液、乳液、クリーム等に含有させることもできる。
【００７７】
以下に、各工程について、詳細に説明する。
上述のように、製造方法Ｉは第１工程と第ｉ工程と第２工程と第３工程を有し、製造方法IIは第１工程と第２工程と第３工程と第ii工程を有する。
（第１工程）
第１工程は微細繊維原料を溶媒中で解繊して微細繊維３Ａの分散液を得る工程である。微細繊維原料とは、セルロースナノファイバーおよび／またはキチンナノファイバーの原料である、セルロース原料、キチン／キトサン原料のことである。
【００７８】
まず、各種微細繊維原料を溶媒中に分散し、懸濁液とする。懸濁液中の微細繊維原料の濃度としては０．１％以上１０％未満が好ましい。０．１％未満であると、溶媒過多となり生産性を損なうため好ましくない。１０％以上になると、微細繊維原料の解繊に伴い懸濁液が急激に増粘し、均一な解繊処理が困難となるため好ましくない。
懸濁液作製に用いる溶媒としては、親水性溶媒７を用いることが好ましい。
親水性溶媒７については特に制限はないが、水；メタノール、エタノール、イソプロパノールなどのアルコール類；テトラヒドロフラン等の環状エーテル類、或いはこれらの混合物が好ましい。
【００７９】
好適には、水を５０％以上含むことが好ましい。懸濁液中の水の割合が５０％以下になると、後述する微細繊維原料を溶媒中で解繊して微細繊維分散液を得る工程において、微細繊維３の分散が阻害される。また、水以外に含まれる溶媒としては前述の親水性溶媒が好ましい。
必要に応じて、微細繊維原料、及び生成する微細繊維３の分散性を上げるために、懸濁液のｐＨ調整を行ってもよい。ｐＨ調整に用いられるアルカリ水溶液としては、水酸化ナトリウム水溶液、水酸化リチウム水溶液、水酸化カリウム水溶液、アンモニア水溶液、水酸化テトラメチルアンモニウム水溶液、水酸化テトラエチルアンモニウム水溶液、水酸化テトラブチルアンモニウム水溶液、水酸化ベンジルトリメチルアンモニウム水溶液などの有機アルカリなどが挙げられる。コストなどの面から水酸化ナトリウム水溶液が好ましい。
【００８０】
続いて、懸濁液に物理的解繊処理を施して、微細繊維原料を微細化する。物理的解繊処理の方法としては特に限定されないが、高圧ホモジナイザー、超高圧ホモジナイザー、ボールミル、ロールミル、カッターミル、遊星ミル、ジェットミル、アトライター、グラインダー、ジューサーミキサー、ホモミキサー、超音波ホモジナイザー、ナノジナイザー、水中対向衝突などの機械的処理が挙げられる。このような物理的解繊処理を行うことで、前記親水性溶媒７を溶媒としたセルロース原料の懸濁液中のセルロースが微細化され、その構造の少なくとも一辺がナノメートルオーダーになるまで微細化されたセルロースの分散液を得ることができる。また、このときの物理的解繊処理の時間や回数により、得られる微細繊維３の数平均短軸径および数平均長軸径を調整することができる。
【００８１】
上記のようにして、その構造の少なくとも一辺がナノメートルオーダーになるまで微細化された微細繊維３の分散体（微細繊維分散液）が得られる。得られた分散体は、そのまま、または希釈、濃縮等を行って、後述するＯ／Ｗ型エマルションの安定化剤として用いることができる。
また、微細繊維３の分散体は、必要に応じて、本発明の効果を損なわない範囲で、セルロースおよびｐＨ調整に用いた成分以外の他の成分を含有してもよい。上記他の成分としては、特に限定されず、パーソナルケア用粒子１の用途等に応じて、公知の添加剤のなかから適宜選択できる。具体的には、アルコキシシラン等の有機金属化合物またはその加水分解物、無機層状化合物、無機針状鉱物、消泡剤、無機系粒子、有機系粒子、潤滑剤、酸化防止剤、帯電防止剤、紫外線吸収剤、安定剤、磁性材料、配向促進剤、可塑剤、架橋剤、医薬品、農薬、香料、接着剤、酵素、着色剤、消臭剤、金属、金属酸化物、無機酸化物、防腐剤、抗菌剤、天然抽出物、海面活性剤等が挙げられる。
【００８２】
通常、微細繊維３は、ミクロフィブリル構造由来の繊維形状であるため、本実施形態の製造方法に用いる微細繊維３としては、以下に示す範囲にある繊維形状のものが好ましい。すなわち、微細繊維３の形状としては、繊維状であることが好ましい。また、繊維状の微細繊維３は、短軸径において数平均短軸径が１ｎｍ以上１０００ｎｍ以下であればよく、好ましくは２ｎｍ以上５００ｎｍ以下であればよい。ここで、数平均短軸径が１ｎｍ未満では高結晶性の剛直な微細繊維３繊維構造をとることができず、エマルションの安定化と、エマルションを鋳型とした重合反応やポリマーの固体化等によるパーソナルケア用粒子１の形成が難しくなる。一方、１０００ｎｍを超えると、エマルションを安定化させるにはサイズが大きくなり過ぎるため、得られるパーソナルケア用粒子１のサイズや形状を制御することが困難となる。また、数平均長軸径においては特に制限はないが、好ましくは数平均短軸径の５倍以上であればよい。数平均長軸径が数平均短軸径の５倍未満であると、パーソナルケア用粒子１のサイズや形状を十分に制御することができないために好ましくない。
【００８３】
なお、微細繊維３の数平均短軸径は、透過型電子顕微鏡観察および原子間力顕微鏡観察により１００本の繊維の短軸径（最小径）を測定し、その平均値として求められる。一方、微細繊維３の数平均長軸径は、透過型電子顕微鏡観察および原子間力顕微鏡観察により１００本の繊維の長軸径（最大径）を測定し、その平均値として求められる。
セルロース原料として用いることができるセルロースの種類や結晶構造も特に限定されない。具体的には、セルロースＩ型結晶からなる原料としては、例えば、木材系天然セルロースに加えて、コットンリンター、竹、麻、バガス、ケナフ、バクテリアセルロース、ホヤセルロース、バロニアセルロースといった非木材系天然セルロースを用いることができる。さらには、セルロースＩＩ型結晶からなるレーヨン繊維、キュプラ繊維に代表される再生セルロースも用いることができる。材料調達の容易さから、木材系天然セルロースを原料とすることが好ましい。木材系天然セルロースとしては、特に限定されず、針葉樹パルプや広葉樹パルプ、古紙パルプ、など、一般的にセルロースナノファイバーの製造に用いられるものを用いることができる。精製および微細化のしやすさから、針葉樹パルプが好ましい。
【００８４】
キチン／キトサン原料は、カニ、エビなどの甲殻類や昆虫、クモなど、節足動物やイカの腱のように動物の体を支え、守るための直鎖状の構造多糖であり、結晶性があり（分子が規則的に並んでいる部分がある）、一部はタンパク質と結合している。キチンは、Ｎ−アセチルグルコサミンを主な構成糖とした多糖である。キチンおよび／またはキトサン原料を単離−精製すると、１００％がＮ−アセチルグルコサミンからなる精製キチンはほとんどなく、一部はグルコサミンを構成成分として含んだキチンおよび／またはキトサンを得られる。
【００８５】
例えば、乾燥状態のタラバガニの殻を５ｍｍ程度に砕いた原料と、湿潤状態のヤリイカの軟甲を１ｃｍ程度に砕いた原料の２種類がキチンおよび／またはキトサン原料を用いることができる。
キチン／キトサン原料は予め精製することが好ましい。
さらに微細繊維原料は化学改質されていることが好ましい。より具体的には、微細繊維原料の結晶表面にイオン性官能基が導入されていることが好ましい。微細繊維原料の結晶表面にイオン性官能基が導入されていることによって浸透圧効果で微細繊維原料の結晶間に溶媒が浸入しやすくなり、微細繊維原料の微細化が進行しやすくなるためである。さらに、イオン性官能基を介して機能性材料４を吸着させることにより、担持することができる。
【００８６】
微細繊維原料の結晶表面に導入されるイオン性官能基の種類は特に限定されない。例えば、アニオン性官能基を有することで、微細繊維３とカチオン性の機能性材料４を担持することができる。
また、アニオン性官能基を有する微細繊維３に金属イオンを配位させて還元析出することで、機能性材料４として金属微粒子を担持することができる。
アニオン性官能基の種類や導入方法は特に限定されないが、カルボキシ基やリン酸基が好ましい。
【００８７】
セルロースの場合、セルロース結晶表面への選択的な導入のしやすさから、カルボキシ基が好ましい。
セルロースの結晶表面にカルボキシ基を導入する方法は、特に限定されない。具体的には、例えば、高濃度アルカリ水溶液中でセルロースをモノクロロ酢酸またはモノクロロ酢酸ナトリウムと反応させることによりカルボキシメチル化を行ってもよい。また、オートクレーブ中でガス化したマレイン酸やフタル酸等の無水カルボン酸系化合物とセルロースを直接反応させてカルボキシ基を導入してもよい。さらには、水系の比較的温和な条件で、可能な限り構造を保ちながら、アルコール性一級炭素の酸化に対する選択性が高い、ＴＥＭＰＯをはじめとするＮ−オキシル化合物の存在下、共酸化剤を用いた手法を用いてもよい。カルボキシ基導入部位の選択性および環境負荷低減のためにはＮ−オキシル化合物を用いた酸化がより好ましい。
【００８８】
ここで、Ｎ−オキシル化合物としては、ＴＥＭＰＯ（２，２，６，６−テトラメチルピペリジニル−１−オキシラジカル）、２，２，６，６−テトラメチル−４−ヒドロキシピペリジン−１−オキシル、４−メトキシ−２，２，６，６−テトラメチルピペリジン−Ｎ−オキシル、４−エトキシ−２，２，６，６−テトラメチルピペリジン−Ｎ−オキシル、４−アセトアミド−２，２，６，６−テトラメチルピペリジン−Ｎ−オキシル、等が挙げられる。そのなかでも、反応性が高いＴＥＭＰＯが好ましい。Ｎ−オキシル化合物の使用量は、着色としての量でよく、特に限定されない。通常、酸化処理する木材系天然セルロースの固形分に対して０．０１質量％以上５．０質量％以下である。
【００８９】
Ｎ−オキシル化合物を用いた酸化方法としては、例えば木材系天然セルロースを水中に分散させ、Ｎ−オキシル化合物の共存下で酸化処理する方法が挙げられる。このとき、Ｎ−オキシル化合物とともに、共酸化剤を併用することが好ましい。この場合、反応系内において、Ｎ−オキシル化合物が順次共酸化剤により酸化されてオキソアンモニウム塩が生成し、上記オキソアンモニウム塩によりセルロースが酸化される。この酸化処理によれば、温和な条件でも酸化反応が円滑に進行し、カルボキシ基の導入効率が向上する。酸化処理を温和な条件で行うと、セルロースの結晶構造を維持しやすい。
【００９０】
共酸化剤としては、ハロゲン、次亜ハロゲン酸、亜ハロゲン酸や過ハロゲン酸、またはそれらの塩、ハロゲン酸化物、窒素酸化物、過酸化物など、酸化反応を推進することが可能であれば、いずれの酸化剤も用いることができる。入手の容易さや反応性から、次亜塩素酸ナトリウムが好ましい。上記共酸化剤の使用量は、酸化反応を促進することができる量でよく、特に限定されない。通常、酸化処理する木材系天然セルロースの固形分に対して１〜２００質量％程度である。
【００９１】
また、Ｎ−オキシル化合物および共酸化剤とともに、臭化物およびヨウ化物からなる群から選ばれる少なくとも１種の化合物をさらに併用してもよい。これにより、酸化反応を円滑に進行させることができ、カルボキシ基の導入効率を改善することができる。このような化合物としては、臭化ナトリウムまたは臭化リチウムが好ましく、コストや安定性から、臭化ナトリウムがより好ましい。化合物の使用量は、酸化反応を促進することができる量でよく、特に限定されない。通常、酸化処理する木材系天然セルロースの固形分に対して１〜５０質量％程度である。
【００９２】
酸化反応の反応温度は、４℃以上８０℃以下が好ましく、１０℃以上７０℃以下がより好ましい。４℃未満であると、試薬の反応性が低下し反応時間が長くなってしまう。８０℃を超えると副反応が促進して試料が低分子化して高結晶性の剛直なセルロースナノファイバーの繊維構造が崩壊し、Ｏ／Ｗ型エマルションの安定化剤として用いることができない。
また、酸化処理の反応時間は、反応温度、所望のカルボキシ基量等を考慮して適宜設定でき、特に限定されないが、通常、１０分以上５時間以下である。
【００９３】
酸化反応時の反応系のｐＨは特に限定されないが、９以上１１以下が好ましい。ｐＨが９以上であると反応を効率良く進めることができる。ｐＨが１１を超えると副反応が進行し、試料の分解が促進されてしまうおそれがある。また、酸化処理においては、酸化が進行するにつれて、カルボキシ基が生成することにより系内のｐＨが低下してしまうため、酸化処理中、反応系のｐＨを９以上１１以下に保つことが好ましい。反応系のｐＨを９以上１１以下に保つ方法としては、ｐＨの低下に応じてアルカリ水溶液を添加する方法が挙げられる。
【００９４】
アルカリ水溶液としては、水酸化ナトリウム水溶液、水酸化リチウム水溶液、水酸化カリウム水溶液、アンモニア水溶液、水酸化テトラメチルアンモニウム水溶液、水酸化テトラエチルアンモニウム水溶液、水酸化テトラブチルアンモニウム水溶液、水酸化ベンジルトリメチルアンモニウム水溶液などの有機アルカリなどが挙げられる。コストなどの面から水酸化ナトリウム水溶液が好ましい。
Ｎ−オキシル化合物による酸化反応は、反応系にアルコールを添加することにより停止させることができる。このとき、反応系のｐＨは上記の範囲内に保つことが好ましい。 添加するアルコールとしては、反応をすばやく終了させるためメタノール、エタノール、プロパノールなどの低分子量のアルコールが好ましく、反応により生成される副産物の安全性などから、エタノールが特に好ましい。
【００９５】
酸化処理後の反応液は、そのまま微細化工程に供してもよいが、Ｎ−オキシル化合物等の着色、不純物等を除去するために、反応液に含まれる酸化セルロースを回収し、洗浄液で洗浄することが好ましい。酸化セルロースの回収は、ガラスフィルターや２０μｍ孔径のナイロンメッシュを用いたろ過等の公知の方法により実施できる。酸化セルロースの洗浄に用いる洗浄液としては純水が好ましい。
得られたＴＥＭＰＯ酸化セルロースに対し解繊処理を行うと、３ｎｍの均一な繊維幅を有するＴＥＭＰＯ酸化セルロースナノファイバー（ＴＥＭＰＯ酸化ＣＮＦ、セルロースシングルナノファイバー、ＣＳＮＦともいう）が得られる。ＣＳＮＦをパーソナルケア用粒子１のセルロースナノファイバーの原料として用いると、その均一な構造に由来して、得られるＯ／Ｗ型エマルションの粒径も均一になりやすい。
【００９６】
以上のように、本実施形態で用いられるＣＳＮＦは、セルロース原料を酸化する工程と、微細化して分散液化する工程と、によって得ることができる。また、ＣＳＮＦに導入するカルボキシ基の含有量としては、０．１ｍｍｏｌ／ｇ以上５．０ｍｍｏｌ／ｇ以下が好ましく、０．５ｍｍｏｌ／ｇ以上２．０ｍｍｏｌ／ｇ以下がより好ましい。ここで、カルボキシ基量が０．１ｍｍｏｌ／ｇ未満であると、セルロースミクロフィブリル間に浸透圧効果による溶媒進入作用が働かないため、セルロースを微細化して均一に分散させることは難しい。また、５．０ｍｍｏｌ／ｇを超えると化学処理に伴う副反応によりセルロースミクロフィブリルが低分子化するため、高結晶性の剛直なセルロースナノファイバーの繊維構造をとることができず、Ｏ／Ｗ型エマルションの安定化剤として用いることができない。
【００９７】
（第ｉ工程）
第ｉ工程は、前記微細繊維３Ａ分散液中において前記微細繊維３Ａに機能性材料４を担持させて機能性材料担持微細繊維３Ｂの分散液を得る工程である。
微細繊維３に機能性材料４を付与する方法については特に限定されず、公知の方法を用いることができる。例えば、微細繊維３の分散液に機能性材料４を添加して混合し、付着させる方法が用いられる。また、微細繊維３の分散液中で機能性材料４を合成して担持することができる。
【００９８】
ここで、上述したように、微細繊維３に対し、機能性材料４を担持する際、微細繊維３の結晶表面に予めアニオン性官能基が導入されていることが好ましい。アニオン性官能基を有する微細繊維３の分散液にカチオン性の機能性材料４を添加して混合することで、微細繊維３に機能性材料４を安定的に担持することができる。また、分散液のｐＨを調整することにより、機能性材料４の担持或いは脱離を制御することができる。
機能性材料４を担持する際の微細繊維３Ａの濃度は特に限定されないが、好ましくは０．１質量％以上２０質量％以下、より好ましくは０．５質量％以上１０質量％以下であることが好ましい。微細繊維３Ａの濃度が０．１％未満であると、機能性材料４を効率よく担持させることが難しい。微細繊維３Ｂの濃度が２０質量％を超えると、微細繊維３Ａの粘度が非常に高く、十分に攪拌できずに均一な反応が難しくなる。
【００９９】
微細繊維３Ａの分散液の溶媒は特に限定されないが、親水性溶媒７であることが好ましい。
親水性溶媒７は、特に制限はないが、水；メタノール、エタノール、イソプロパノールなどのアルコール類；テトラヒドロフラン等の環状エーテル類が好ましい。
特に、水を５０質量％以上含むことが好ましい。懸濁液中の水の割合が５０質量％未満になると、微細繊維３の分散性が悪くなることがある。また、水以外に含まれる溶媒としては前述の親水性溶媒が好ましい。
【０１００】
必要に応じて、微細繊維原料や微細繊維３の分散性を上げるために、懸濁液のｐＨ調整を行ってもよい。ｐＨ調整に用いられるアルカリ水溶液としては、水酸化ナトリウム水溶液、水酸化リチウム水溶液、水酸化カリウム水溶液、アンモニア水溶液、水酸化テトラメチルアンモニウム水溶液、水酸化テトラエチルアンモニウム水溶液、水酸化テトラブチルアンモニウム水溶液、水酸化ベンジルトリメチルアンモニウム水溶液などの有機アルカリなどが挙げられる。コストなどの面から水酸化ナトリウム水溶液が好ましい。
【０１０１】
アニオン性官能基を有するセルロースナノファイバーに機能性材料として金属微粒子を担持する方法としては、特に限定されないが、例えば以下の方法で製造することができる。
工程ｉａ）少なくとも１種類のセルロースナノファイバーを含有する分散液を調製する、セルロースナノファイバー分散液準備工程と、
工程ｉｂ）少なくとも１種類の金属塩と少なくとも１種類のセルロースナノファイバーとを含有する分散液を調製する、金属塩およびセルロースナノファイバー含有液準備工程と、
工程ｉｃ）前記金属塩およびセルロースナノファイバー含有液中の金属イオンを還元して金属微粒子を担持させる、金属微粒子担持セルロースナノファイバー分散液調製工程と、
を有する。
【０１０２】
（工程ｉａ：セルロースナノファイバー分散液準備工程）
セルロースナノファイバーへの金属微粒子の担持方法において、工程ｉａでは、少なくとも１種類のセルロースナノファイバー分散液を準備する。
まず、セルロースナノファイバー分散液を準備する。セルロースナノファイバー分散液の固形分濃度は、特に限定されないが、０．１質量％以上２０質量％以下であることが好ましく、より好ましくは０．５質量％以上１０質量％であることがより好ましい。
セルロースナノファイバー分散液の固形分濃度が０．１質量％未満では、金属微粒子の粒子径の制御が難しい。一方、セルロースナノファイバー分散液の固形分濃度が２０質量％を超えると、セルロースナノファイバー分散液の粘度が高くなり、工程ｉｂ（金属塩およびセルロースナノファイバー含有液準備工程）において、金属塩とセルロースナノファイバーとを均一に混ぜるのが難しくなり、工程ｉｃ（金属微粒子担持セルロースナノファイバー分散液調製工程）において、均一に還元反応を進行させることができなくなる。
【０１０３】
セルロースナノファイバーを分散させる溶媒としては、セルロースナノファイバーが充分に溶解または分散するものであれば、特に限定されない。環境への負荷の面からは、溶媒としては、水を用いることが好ましい。
金属微粒子およびセルロースナノファイバーの分散性の観点からは、溶媒としては、水や親水性溶媒を用いることが好ましい。親水性溶媒としては、特に限定されないが、メタノール、エタノール、イソプロパノール等のアルコール類が好ましい。
少なくとも１種類のセルロースナノファイバー分散液のｐＨは、特に限定されないが、ｐＨ２以上ｐＨ１２以下であることが好ましい。
【０１０４】
（工程ｉｂ：金属塩およびセルロースナノファイバー含有液準備工程）
セルロースナノファイバーへの金属微粒子の担持方法において、工程ｉｂでは、少なくとも１種類の金属塩と少なくとも１種類のセルロースナノファイバーとを含有する分散液を調製し、金属塩およびセルロースナノファイバー含有液を準備する。
少なくとも１種類の金属塩と少なくとも１種類のセルロースナノファイバーを含有する溶液または分散液を調製する方法は、特に限定されない。例えば、少なくとも１種類のセルロースナノファイバーを含有する分散液（セルロースナノファイバー分散液）と、少なくとも１種類の金属塩を含有する溶液（金属塩含有溶液）とを用意し、セルロースナノファイバー分散液を攪拌しながら、セルロースナノファイバー分散液に金属塩含有溶液を添加して調製することができる。また、セルロースナノファイバー分散液に、直接、固体の金属塩を加えてもよく、金属塩含有溶液にセルロースナノファイバー分散液を添加してもよい。
【０１０５】
金属塩としては、硝酸銀、塩化銀、酸化銀、硫酸銀、酢酸銀、亜硝酸銀、塩素酸銀、塩化金酸、塩化金酸ナトリウム、塩化金酸カリウム、塩化白金、酸化白金および酸化白金からなる群から選択される少なくとも１種類であることが好ましい。これらの金属塩は、１種類を単独で用いてもよく、２種類以上を組み合わせて用いてもよい。
金属塩含有溶液を準備する場合、金属塩含有溶液に用いる溶媒は、金属塩が充分に分散または溶解するものであれば、特に限定されない。
【０１０６】
環境への負荷の面からは、溶媒としては、水を用いることが好ましい。
金属塩の溶解性の観点からは、溶媒としては、水や親水性溶媒を用いることが好ましい。親水性溶媒としては、特に限定されないが、メタノール、エタノール、イソプロパノール等のアルコール類が好ましい。
また、金属塩含有溶液中の金属塩の濃度も特に限定されない。
金属塩およびセルロースナノファイバー分散液における金属塩の濃度は、特に限定されないが、０．００２ｍｍｏｌ／Ｌ以上２０．０ｍｍｏｌ／Ｌ以下であることが好ましい。特に、アニオン性官能基を有するセルロースナノファイバーを用いる場合、アニオン性官能基に金属イオンが配位するため、金属塩の濃度（金属イオンの濃度）が、アニオン性官能基量未満となるように調製することが好ましい。金属塩の濃度（金属イオンの濃度）がセルロースナノファイバーのアニオン性官能基量を上回るとセルロースナノファイバーが凝集することがある。
【０１０７】
金属塩およびセルロースナノファイバー含有液に用いる溶媒は、セルロースナノファイバーが充分に分散または溶解するものであれば、特に限定されない。
環境への負荷の面からは、溶媒としては、水を用いることが好ましい。
セルロースナノファイバーの分散性の観点からは、溶媒としては、水や親水性溶媒を用いることが好ましい。親水性溶媒としては、特に限定されないが、メタノール、エタノール、イソプロパノール等のアルコール類が好ましい。
【０１０８】
金属塩およびセルロースナノファイバー分散液におけるセルロースナノファイバーの固形分濃度は、特に限定されないが、０．１質量％以上２０質量％以下であることが好ましく、０．１質量％以上５０質量％以下であることがより好ましい。
セルロースナノファイバーの固形分濃度が０．１質量％未満では、金属微粒子の粒子径を制御するのが難しくなる。一方、セルロースナノファイバーの固形分濃度が２０質量％を超えると、セルロースナノファイバー分散液の粘度が高くなり、工程ｉｂにおいて、金属塩とセルロースナノファイバーとを均一に混ぜるのが難しくなり、工程ｉｃにおいて、均一に還元反応を進行させることができなくなる。
【０１０９】
金属塩およびセルロースナノファイバー含有液の溶媒としては、セルロースナノファイバーが充分に溶解または分散するものであれば、特に限定されない。
環境への負荷の面からは、溶媒としては、水を用いることが好ましい。
金属微粒子およびセルロースナノファイバーの分散性の観点からは、溶媒としては、水や親水性溶媒を用いることが好ましい。親水性溶媒としては、特に限定されないが、メタノール、エタノール、イソプロパノール等のアルコール類が好ましい。
金属塩およびセルロースナノファイバー含有液のｐＨは、特に限定されないが、ｐＨ２以上ｐＨ１２以下であることが好ましい。
また、金属塩およびセルロースナノファイバー含有液の温度は、特に限定されないが、溶媒に水を用いる場合には４℃以上１００℃以下であることが好ましい。
【０１１０】
（工程ｉｃ：金属微粒子担持セルロースナノファイバー分散液調製工程）
セルロースナノファイバーへの金属微粒子の担持方法において、工程ｉｃでは、金属塩およびセルロースナノファイバー含有液中の金属イオンを還元し、反応させることにより金属微粒子析出させると共に形状を制御し、目的の形状の金属微粒子を担持したセルロースナノファイバーを得る。
金属塩およびセルロースナノファイバー含有液中の金属イオンを還元させる方法は、特に限定されず、公知の方法を用いることができる。例えば、還元剤、紫外線、電子線、液中プラズマ等を用いる方法を採用することができる。金属イオンの還元に用いる還元剤としては、公知の還元剤を用いることができる。
【０１１１】
還元剤としては、例えば、金属ヒドリド系、ボロヒドリド系、ボラン系、シラン系、ヒドラジンおよびヒドラジド系の還元剤が挙げられる。一般に、液相還元法では、還元剤としては、水素化ホウ素ナトリウム、ジメチルアミンボラン、クエン酸ナトリウム、アスコルビン酸およびアスコルビン酸アルカリ金属塩、ヒドラジン等が用いられる。
金属塩およびセルロースナノファイバー含有液における還元剤の添加量（還元剤の濃度）は、特に限定されないが、金属塩およびセルロースナノファイバー含有液における金属塩の濃度と等量以上となるようにすることが好ましく、０．００２ｍｍｏｌ／Ｌ以上２０００ｍｍｏｌ／Ｌ以下であることがより好ましい。
【０１１２】
金属塩およびセルロースナノファイバー含有液における還元剤の濃度が、金属塩およびセルロースナノファイバー含有液における金属塩の濃度以下であると、未還元の金属イオンが金属塩およびセルロースナノファイバー含有液中に残存してしまう。
還元剤を用いて、金属塩およびセルロースナノファイバー含有液中の金属イオンを還元させる場合の還元剤の添加方法は特に限定されないが、予め還元剤を水等の溶媒に溶解または分散させてから、その溶液または分散液を金属塩およびセルロースナノファイバー含有液に添加してもよい。
また、金属塩およびセルロースナノファイバー含有液に対する還元剤の添加速度は、特に限定されないが、還元反応が均一に進行するような方法で添加することが好ましい。
なお、セルロースナノファイバーへの金属微粒子の担持方法は、特に限定されないが、上述の工程ｉａ、工程ｉｂ、工程ｉｃを少なくとも含むことが好ましい。各工程の間に他の工程が入ってもよい。
【０１１３】
必要に応じて、金属微粒子の表面を少なくとも一部が半導体または金属、その金属酸化物で被覆されてもよい。被覆に用いられる半導体や金属及びその酸化物は、特に限定されないが、例えば、金、銀、銅、アルミニウム、鉄、白金、亜鉛、パラジウム、ルテニウム、イリジウム、ロジウム、オスミウム、クロム、コバルト、ニッケル、マンガン、バナジウム、モリブデン、ガリウム、アルミニウム等の金属、金属塩、金属錯体およびこれらの合金、または酸化物、複酸化物、シリカ等が挙げられる。特に、安定性や汎用性の観点から、金及びシリカを被覆するのが好ましい。
必要に応じて機能性材料担持セルロースナノファイバーをろ過や遠心分離等により洗浄し、遊離の機能性材料４を除去してもよい。
【０１１４】
（第２工程）
第２工程は、前記微細繊維３（３Ａまたは３Ｂ）分散液中においてコア粒子前駆体を含む液滴６の表面を前記微細繊維３（３Ａまたは３Ｂ）で被覆し、エマルションとして安定化させる工程である。
具体的には、製造方法Ｉでは、第ｉ工程で得られた機能性材料担持セルロースナノファイバー分散液１１Ｂに、製造方法IIでは、第１工程で得られた微細繊維分散液１１Ａに、コア粒子前駆体含有液を添加し、微細繊維３の分散液中に液滴６として分散させ、液滴６の表面を微細繊維３によって被覆し、微細繊維３によって安定化されたＯ／Ｗ型エマルションを作製する工程である。微細繊維３によって安定化されたＯ／Ｗ型エマルションをエマルション液と呼ぶ。
【０１１５】
Ｏ／Ｗ型エマルションを作製する方法としては特に限定されないが、一般的な乳化処理、例えば各種ホモジナイザー処理や機械攪拌処理を用いることができ、具体的には高圧ホモジナイザー、超高圧ホモジナイザー、万能ホモジナイザー、ボールミル、ロールミル、カッターミル、遊星ミル、ジェットミル、アトライター、グラインダー、ジューサーミキサー、ホモミキサー、超音波ホモジナイザー、ナノジナイザー、水中対向衝突、ペイントシェイカーなどの機械的処理が挙げられる。また、複数の機械的処理を組み合わせて用いてもよい。
【０１１６】
例えば超音波ホモジナイザーを用いる場合、微細繊維３の分散液に対しコア粒子前駆体含有液を添加して混合溶媒とし、混合溶媒に超音波ホモジナイザーの先端を挿入して超音波処理を実施する。超音波ホモジナイザーの処理条件としては特に限定されないが、例えば周波数は２０ｋＨｚ以上が一般的であり、出力は１０Ｗ／ｃｍ2以上が一般的である。処理時間についても特に限定されないが、通常１０秒から１時間程度である。
【０１１７】
上記超音波処理により、微細繊維３の分散液中にコア粒子前駆体を含む液滴６が分散してエマルション化が進行し、さらに液滴６と微細繊維分散液の液／液界面に選択的に微細繊維３が吸着することで、液滴６が微細繊維３で被覆されＯ／Ｗ型エマルションとして安定した構造を形成する。このように、液／液界面に固体物が吸着して安定化したエマルションは、学術的には「ピッカリングエマルション」と呼称されている。前述のように微細繊維３によってピッカリングエマルションが形成されるメカニズムは定かではないが、セルロースはその分子構造において水酸基に由来する親水性サイトと炭化水素基に由来する疎水性サイトとを有することから両親媒性を示すため、両親媒性に由来して疎水性モノマーと親水性溶媒の液／液界面に吸着すると考えられる。
【０１１８】
Ｏ／Ｗ型エマルション構造は、光学顕微鏡観察により確認することができる。Ｏ／Ｗ型エマルションの粒径は特に限定されないが、平均粒径が０．１μｍ以上１０００μｍ以下であることが好ましい。平均粒径は、ランダムに１００個のエマルションの直径を測定し、平均値を取ることで算出できる。
Ｏ／Ｗ型エマルション構造において、液滴６の表層に形成された被覆層３０（微細繊維層）の厚みは特に限定されないが、３ｎｍ以上１０００ｎｍ以下であることが好ましい。特に限定されないが、エマルション構造における粒径が第３工程において得られるパーソナルケア用粒子１の粒径と同程度となる。被覆層３０の厚みは、例えばクライオＴＥＭを用いて計測することができる。
【０１１９】
第２工程において用いることができる微細繊維分散液とコア粒子前駆体の重量比については特に限定されないが、微細繊維３が１００質量部に対し、重合性モノマーが１質量部以上５０質量部以下であることが好ましい。重合性モノマーが１質量部以下となるとパーソナルケア用粒子１の収量が低下するため好ましくなく、５０質量部を超えると液滴６を微細繊維３で均一に被覆することが困難となり好ましくない。
【０１２０】
前記コア粒子前駆体含有液は、コア粒子前駆体を含有し、Ｏ／Ｗ型エマルションを形成することができればよく、Ｏ／Ｗ型エマルションを安定的に形成するためには、疎水性であることが好ましい。また、前記コア粒子前駆体は、化学的な変化或いは物理化学的な変化により固体化してコア粒子２を形成する前駆体である。コア粒子前駆体は、特に限定されないが、液滴６を安定して形成できるものであれば特に限定されない。コア粒子前駆体としては、例えば、重合性モノマー（モノマー）、溶融ポリマー、溶解ポリマーを用いることができる。
【０１２１】
第２工程で用いることができる重合性モノマーの種類としては、ポリマーの単量体であって、その構造中に重合性の官能基を有し、常温で液体であって、水と相溶せず、重合反応によってポリマー（高分子重合体）を形成できるものであれば特に限定されない。重合性モノマーは少なくとも一つの重合性官能基を有する。重合性官能基を一つ有する重合性モノマーは単官能モノマーとも称する。また、重合性官能基を二つ以上有する重合性モノマーは多官能モノマーとも称する。重合性モノマーの種類としては特に限定されないが、例えば、（メタ）アクリル系モノマー、ビニル系モノマーなどが挙げられる。また、エポキシ基やオキセタン構造などの環状エーテル構造を有する重合性モノマー（例えばε-カプロラクトン等）を用いることも可能である。
【０１２２】
なお、「（メタ）アクリレート」の表記は、「アクリレート」と「メタクリレート」との両方を含むこと示す。
単官能の（メタ）アクリル系モノマーとしては、例えば、２−ヒドロキシエチル（メタ）アクリレート、２−ヒドロキシプロピル（メタ）アクリレート、２−ヒドロキシブチル（メタ）アクリレート、ｎ−ブチル（メタ）アクリレート、イソブチル（メタ）アクリレート、ｔ−ブチル（メタ）アクリレート、グリシジル（メタ）アクリレート、アクリロイルモルフォリン、Ｎ−ビニルピロリドン、テトラヒドロフルフリールアクリレート、シクロヘキシル（メタ）アクリレート、２−エチルヘキシル（メタ）アクリレート、イソボルニル（メタ）アクリレート、イソデシル（メタ）アクリレート、ラウリル（メタ）アクリレート、トリデシル（メタ）アクリレート、セチル（メタ）アクリレート、ステアリル（メタ）アクリレート、ベンジル（メタ）アクリレート、２−エトキシエチル（メタ）アクリレート、３−メトキシブチル（メタ）アクリレート、エチルカルビトール（メタ）アクリレート、リン酸（メタ）アクリレート、エチレンオキサイド変性リン酸（メタ）アクリレート、フェノキシ（メタ）アクリレート、エチレンオキサイド変性フェノキシ（メタ）アクリレート、プロピレンオキサイド変性フェノキシ（メタ）アクリレート、ノニルフェノール（メタ）アクリレート、エチレンオキサイド変性ノニルフェノール（メタ）アクリレート、プロピレンオキサイド変性ノニルフェノール（メタ）アクリレート、メトキシジエチレングリコール（メタ）アクリレート、メトキシポリチレングリコール（メタ）アクリレート、メトキシプロピレングリコール（メタ）アクリレート、２−（メタ）アクリロイルオキシエチル−２−ヒドロキシプロピルフタレート、２−ヒドロキシ−３−フェノキシプロピル（メタ）アクリレート、２−（メタ）アクリロイルオキシエチルハイドロゲンフタレート、２−（メタ）アクリロイルオキシプロピルハイドロゲンフタレート、２−（メタ）アクリロイルオキシプロピルヘキサヒドロハイドロゲンフタレート、２−（メタ）アクリロイルオキシプロピルテトラヒドロハイドロゲンフタレート、ジメチルアミノエチル（メタ）アクリレート、トリフルオロエチル（メタ）アクリレート、テトラフルオロプロピル（メタ）アクリレート、ヘキサフルオロプロピル（メタ）アクリレート、オクタフルオロプロピル（メタ）アクリレート、オクタフルオロプロピル（メタ）アクリレート、２−アダマンタンおよびアダマンタンジオールから誘導される１価のモノ（メタ）アクリレートを有するアダマンチルアクリレートなどのアダマンタン誘導体モノ（メタ）アクリレート等が挙げられる。
【０１２３】
２官能の（メタ）アクリル系モノマーとしては、例えば、エチレングリコールジ（メタ）アクリレート、ジエチレングリコールジ（メタ）アクリレート、ブタンジオールジ（メタ）アクリレート、ヘキサンジオールジ（メタ）アクリレート、ノナンジオールジ（メタ）アクリレート、エトキシ化ヘキサンジオールジ（メタ）アクリレート、プロポキシ化ヘキサンジオールジ（メタ）アクリレート、ジエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、ネオペンチルグリコ−ルジ（メタ）アクリレート、エトキシ化ネオペンチルグリコールジ（メタ）アクリレート、トリプロピレングリコールジ（メタ）アクリレート、ヒドロキシピバリン酸ネオペンチルグリコールジ（メタ）アクリレートなどのジ（メタ）アクリレート等が挙げられる。
【０１２４】
３官能以上の（メタ）アクリル系モノマーとしては、例えば、トリメチロールプロパントリ（メタ）アクリレート、エトキシ化トリメチロールプロパントリ（メタ）アクリレート、プロポキシ化トリメチロールプロパントリ（メタ）アクリレート、トリス２−ヒドロキシエチルイソシアヌレートトリ（メタ）アクリレート、グリセリントリ（メタ）アクリレート等のトリ（メタ）アクリレート、ペンタエリスリトールトリ（メタ）アクリレート、ジペンタエリスリトールトリ（メタ）アクリレート、ジトリメチロールプロパントリ（メタ）アクリレート等の３官能の（メタ）アクリレート化合物や、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、ジトリメチロールプロパンペンタ（メタ）アクリレート、ジペンタエリスリトールヘキサ（メタ）アクリレート、ジトリメチロールプロパンヘキサ（メタ）アクリレート等の３官能以上の多官能（メタ）アクリレート化合物や、これら（メタ）アクリレートの一部をアルキル基やε−カプロラクトンで置換した多官能（メタ）アクリレート化合物等が挙げられる。
【０１２５】
単官能のビニル系モノマーとしては例えば、ビニルエーテル系、ビニルエステル系、芳香族ビニル系、特にスチレンおよびスチレン系モノマーなど、常温で水と相溶しない液体が好ましい。
単官能ビニル系モノマーのうち（メタ）アクリレートとしては、メチル（メタ）アクリレート、エチル（メタ）アクリレート、ブチル（メタ）アクリレート、ｔ−ブチル（メタ）アクリレート、２−エチルヘキシル（メタ）アクリレート、ラウリル（メタ）アクリレート、アルキル（メタ）アクリレート、トリデシル（メタ）アクリレート、ステアリル（メタ）アクリレート、シクロヘキシル（メタ）アクリレート、ベンジル（メタ）アクリレート、イソボルニル（メタ）アクリレート、グリシジル（メタ）アクリレート、テトラヒドロフルフリル（メタ）アクリレート、アリル（メタ）アクリレート、ジエチルアミノエチル（メタ）アクリレート、トリフルオロエチル（メタ）アクリレート、ヘプタフルオロデシル（メタ）アクリレート、ジシクロペンテニル（メタ）アクリレート、ジシクロペンテニルオキシエチル（メタ）アクリレート、トリシクロデカニル（メタ）アクリレートなどが挙げられる。
【０１２６】
また、単官能芳香族ビニル系モノマーとしては、スチレン、α−メチルスチレン、ｏ−メチルスチレン、ｍ−メチルスチレン、ｐ−メチルスチレン、エチルスチレン、イソプロペニルトルエン、イソブチルトルエン、ｔｅｒｔ−ブチルスチレン、ビニルナフタレン、ビニルビフェニル、１，１−ジフェニルエチレンなどが挙げられる。
多官能のビニル系モノマーとしてはジビニルベンゼンなどの不飽和結合を有する多官能基が挙げられる。常温で水と相溶しない液体が好ましい。
【０１２７】
例えば多官能性ビニル系モノマーとしては、具体的には、（１）ジビニルベンゼン、１，２，４−トリビニルベンゼン、１，３，５−トリビニルベンゼン等のジビニル類、（２）エチレングリコールジメタクリレート、ジエチレングリコールジメタクリレート、トリエチレングリコールジメタクリレート、ポリエチレングリコールジメタクリレート、１，３−プロピレングリコールジメタクリレート、１，４−ブチレングリコールジメタクリレート、１，６−ヘキサメチレングリコールジメタクリレート、ネオペンチルグリコールジメタクリレート、ジプロピレングリコールジメタクリレート、ポリプロピレングリコールジメタクリレート、２，２−ビス（４−メタクリロキシジエトキシフェニル）プロパン等のジメタクリレート類、（３）トリメチロールプロパントリメタクリレート、トリエチロールエタントリメタクリレート等のトリメタクリレート類、（４）エチレングリコールジアクリレート、ジエチレングリコールジアクリレート、トリエチレングリコールジアクリレート、ポリエチレングリコールジアクリレート、１，３−ジプロピレングリコールジアクリレート、１，４−ジブチレングリコールジアクリレート、１，６−ヘキシレングリコールジアクリレート、ネオペンチルグリコールジアクリレート、ジプロピレングリコールジアクリレート、ポリプロピレングリコールジアクリレート、２，２−ビス（４−アクリロキシプロポキシフェニル）プロパン、２，２−ビス（４−アクリロキシジエトキシフェニル）プロパン等のジアクリレート類、（５）トリメチロールプロパントリアクリレート、トリエチロールエタントリアクリレート等のトリアクリレート類、（６）テトラメチロールメタンテトラアクリレート等のテトラアクリレート類、（７）その他に、例えばテトラメチレンビス（エチルフマレート）、ヘキサメチレンビス（アクリルアミド）、トリアリルシアヌレート、トリアリルイソシアヌレートが挙げられる。
【０１２８】
例えば官能性スチレン系モノマーとしては、具体的には、ジビニルベンゼン、トリビニルベンゼン、ジビニルトルエン、ジビニルナフタレン、ジビニルキシレン、ジビニルビフェニル、ビス（ビニルフェニル）メタン、ビス（ビニルフェニル）エタン、ビス（ビニルフェニル）プロパン、ビス（ビニルフェニル）ブタン等が挙げられる。
また、これらの他にも重合性の官能基を少なくとも１つ以上有するポリエーテル樹脂、ポリエステル樹脂、ポリウレタン樹脂、エポキシ樹脂、アルキッド樹脂、スピロアセタール樹脂、ポリブタジエン樹脂、ポリチオールポリエン樹脂等を使用することができ、特にその材料を限定しない。
【０１２９】
上記重合性モノマーは単独で用いてもよく、２種類以上を組み合わせて用いてもよい。
また、重合性モノマーに重合開始剤を添加してもよい。一般的な重合開始剤としては有機過酸化物やアゾ重合開始剤などのラジカル開始剤が挙げられる。
有機過酸化物としては、例えばパーオキシケタール、ハイドロパーオキサイド、ジアルキルパーオキサイド、ジアシルパーオキサイド、パーオキシカーボネート、パーオキシエステルなどが挙げられる。
【０１３０】
アゾ重合開始剤としては、例えばＡＤＶＮ，ＡＩＢＮが挙げられる。
例えば２,２−アゾビス（イソブチロニトリル）（ＡＩＢＮ）、２,２−アゾビス（２−メチルブチロニトリル）（ＡＭＢＮ）、２,２−アゾビス（２,４−ジメチルバレロニトリル）（ＡＤＶＮ）、１,１−アゾビス（１−シクロヘキサンカルボニトリル）（ＡＣＨＮ）、ジメチル−２,２−アゾビスイソブチレート（ＭＡＩＢ）、４,４−アゾビス（４−シアノバレリアン酸）（ＡＣＶＡ）、１,１−アゾビス（１−アセトキシ−１−フェニルエタン）、２,２−アゾビス（２−メチルブチルアミド）、２,２−アゾビス（４−メトキシ−２,４−ジメチルバレロニトリル）、２,２−アゾビス（２−メチルアミジノプロパン）二塩酸塩、２,２−アゾビス［２−（２−イミダゾリン−２−イル）プロパン］、２,２−アゾビス［２−メチル−Ｎ−（２−ヒドロキシエチル）プロピオンアミド］、２,２−アゾビス（２,４,４−トリメチルペンタン）、２−シアノ−２−プロピルアゾホルムアミド、２,２−アゾビス（Ｎ−ブチル−２−メチルプロピオンアミド）、２,２−アゾビス（Ｎ−シクロヘキシル−２−メチルプロピオンアミド）等が挙げられる。
【０１３１】
第２工程において、重合性モノマー及び重合開始剤を含んだコア粒子前駆体含有液を用いれば、後述の第３工程でＯ／Ｗ型エマルションの液滴６中に重合開始剤が含まれるため、後述の第３工程においてエマルションの液滴６内部のモノマーを重合させる際に重合反応が進行しやすくなる。
第２工程において用いることができる重合性モノマーと重合開始剤の重量比については特に限定されないが、通常、重合性モノマー１００質量部に対し、重合性開始剤が０．１質量部以上であることが好ましい。重合性モノマーが０．１質量部未満となると重合反応が充分に進行せずにパーソナルケア用粒子１の収量が低下するため好ましくない。
【０１３２】
コア粒子前駆体含有液は、溶媒を含んでも構わない。特に限定されないが、第２工程にてエマルションを安定化させるためには、有機溶媒を用いることが好ましい。例えば、例えば、トルエン、キシレン、酢酸エチル、酢酸ブチル、メチルエチルケトン（ＭＥＫ）、メチルイソブチルケトン（ＭＩＢＫ）、イソホロン、セロソルブアセテート、イソホロン、ソルベッソ１００、トリクレン、ヘキサン、クロロホルム、ジクロロメタン、ジクロロエタン、イソオクタン、ノナン等を用いることができる。
【０１３３】
第２工程において用いることができる重合性モノマーと溶媒の重量比については特に限定されないが、重合性モノマー１００質量部に対し、溶媒が８０質量部以下であることが好ましい。
溶解ポリマーを得るためのポリマーとしては、特に限定されないが、前記親水性溶媒７に溶解しにくいことが好ましい。ポリマーが親水性溶媒７に溶解すると、安定したエマルションを形成することができない。
【０１３４】
溶解ポリマーを得るためのポリマーとしては、以下のものが例示できる。セルロースアセテート、セルロースアセテートブチレート、セルロースアセテートプロピオネート等のセルロースアセテート誘導体、キチン、キトサン等の多糖類、ポリ乳酸、乳酸と他のヒドロキシカルボン酸との共重合体等のポリ乳酸類。ポリブチレンサクシネート、ポリエチレンサクシネート、ポリブチレンアジペート等の二塩基酸ポリエステル類。ポリカプロラクトン、カプロラクトンとヒドロキシカルボン酸との共重合体等のポリカプロラクトン類。ポリヒドロキシブチレート、ポリヒドロキシブチレートとヒドロキシカルボン酸との共重合体等のポリヒドロキシブチレート類。ポリヒドロキシ酪酸、ポリヒドロキシ酪酸と他のヒドロキシカルボン酸との共重合体等の脂肪族ポリエステル類。ポリアミノ酸類、ポリエステルポリカーボネート類、ロジン等の天然樹脂等。これらは１種又は２種以上を併用して用いることができる。
【０１３５】
上記ポリマーが溶解する溶媒に溶解させることで溶解ポリマーを得ることができる。上記ポリマーを溶解させる溶媒としては、微細繊維３の分散液への相溶性が低い溶媒を用いることが好ましい。親水性溶媒７への溶解度が高い場合、溶媒が液滴６相から親水性溶媒７相へ容易に溶解してしまうため、エマルション化が困難となる。また、溶媒は沸点が９０℃以下であるものが好ましい。沸点が９０℃より高い場合、溶媒よりも先に微細繊維３の分散液の親水性溶媒７が蒸発してしまいパーソナルケア用粒子１を得ること困難となる。用いることができる溶媒として、具体的には、ベンゼン、トルエン、キシレン、酢酸エチル、酢酸ブチル、メチルエチルケトン（ＭＥＫ）、メチルイソブチルケトン（ＭＩＢＫ）、イソホロン、セロソルブアセテート、イソホロン、ソルベッソ１００、トリクレン、ヘキサン、クロロホルム、ジクロロメタン、ジクロロエタン、イソオクタン、ノナン等を用いることができる。
【０１３６】
溶解させるポリマーと溶媒の重量比は、特に限定されず、ポリマーを溶解することができればよい。好ましくは、ポリマー１００質量部に対し、溶媒の重量は０．００５質量部以上１００質量部以下であることが好ましく、より好ましくは０．１質量部以上８０質量部以下であることが好ましい。
ポリマーを溶融させた溶融ポリマーを得る方法としては、例えば常温で固体のポリマーを溶融させて液体とする。溶融ポリマーを前述のように超音波ホモジナイザー等による機械処理を加えながら、ポリマーの溶融状態を維持可能な温度にまで加熱された微細繊維３の分散液に添加することによって、分散液中で溶融ポリマー液滴をＯ／Ｗ型エマルションとして安定化することが好ましい。
【０１３７】
溶融ポリマーとしては、微細繊維３の親水性溶媒７への溶解性が低いものが好ましい。親水性溶媒７への溶解度が高い場合、溶融ポリマー液滴６相から親水性溶媒７相へポリマーが容易に溶解してしまうため、エマルション化が困難となる。また、溶融ポリマーは融点が９０℃以下であることが好ましい。融点が９０℃より高い場合、微細繊維３の分散液４中の水が蒸発してしまい、エマルション化が困難となる。
【０１３８】
溶融ポリマーに用いるポリマーとしては、具体的には、ペンタエリスリトールテトラステアレート、ペンタエリスリトールジステアレート、ペンタエリスリトールトリステアレート、ステアリルステアレート、ステアリン酸バチル、ステアリン酸ステアリル、ミリスチン酸ミリスチル、パルミチン酸セチル、ジステアリン酸エチレングリコール、ベヘニルアルコール、マイクロクリスタリンワックス、パラフィンワックス、炭化水素ワックス、脂肪酸アルキルエステル、ポリオール脂肪酸エステル、脂肪酸エステルとワックスの混合物、脂肪酸エステルの混合物、グリセリンモノパルミテート(／ステアリン酸モノグリセライド)、グリセリンモノ・ジステアレート（／グリセリンステアレート）、グリセリンモノアセトモノステアレート（／グリセリン脂肪酸エステル）、コハク酸脂肪族モノグリセライド（／グリセリン脂肪酸エステル）、クエン酸飽和脂肪族モノグリセライド、ソルビタンモノステアレート、ソルビタン脂肪酸エステル、ソルビタントリベヘネート、プロピレングリコールモノベヘネート（／プロピレングリコール脂肪酸エステル）、アジピン酸ペンタエリスリトールポリマーのステアレート、ペンタエリスリトールテトラステアレート、ジペンタエリスリトールヘキサステアレート、ステアリルシトレート、ペンタエリスリトール脂肪酸エステル、グリセリン脂肪酸エステル、超淡色ロジン、ロジン含有ジオール、超淡色ロジン金属塩、水素化石油樹脂、ロジンエステル、水素化ロジンエステル、特殊ロジンエステル、ノボラック、結晶性ポリαオレフィン、ポリアルキレングリコール、ポリアルキレングリコールエステル、ポリオキシアルキレンエーテル、ポリ乳酸、乳酸と他のヒドロキシカルボン酸との共重合体等のポリ乳酸類；ポリブチレンサクシネート、ポリエチレンサクシネート、ポリブチレンアジペート等の二塩基酸ポリエステル類、ポリカプロラクトン、カプロラクトンとヒドロキシカルボン酸との共重合体等のポリカプロラクトン類、ポリヒドロキシブチレート、ポリヒドロキシブチレートとヒドロキシカルボン酸との共重合体等のポリヒドロキシブチレート類、ポリヒドロキシ酪酸、ポリヒドロキシ酪酸と他のヒドロキシカルボン酸との共重合体等の脂肪族ポリエステル類、ポリアミノ酸類、ポリエステルポリカーボネート類、ロジン等の天然樹脂等を用いることができる。
【０１３９】
また、液滴６には予め重合開始剤以外の機能性成分が含まれていてもよい。具体的には着色剤、吸油剤、光遮蔽剤（紫外線吸収剤、紫外線散乱剤等）、抗菌剤、酸化防止剤、制汗剤、消泡剤、帯電防止剤、結合剤、漂白剤、キレート剤、脱臭剤、芳香剤、香料、ふけ防止活性物質、皮膚軟化剤、防虫剤、防腐剤、天然抽出物、美容成分、ｐＨ調整剤、ビタミン、アミノ酸、ホルモン、油脂やロウ類をはじめとする油性原料、界面活性剤、無機質粒子（酸化チタン、シリカ、クレー等）、酵素、等が挙げられる。
【０１４０】
重合性モノマーに、予め重合開始剤以外の他の機能性成分が含まれている場合、パーソナルケア用粒子１として形成した際のコア粒子２内部に上述の機能性成分を含有させることができ、用途に応じた機能発現が可能となる。
機能性成分は、液滴６へ溶解または分散しやすく、親水性溶媒７に溶解または分散しにくいことが好ましい。液滴６に溶解或いは分散することにより、Ｏ／Ｗ型エマルションを形成した際にエマルションの液滴６中に機能性成分を内包しやすく、機能性成分を内包するパーソナルケア用粒子１を効率的に得ることができる。また、内包する機能性成分の量を増やすことが可能である。
【０１４１】
さらに、コア粒子前駆体として、重合性モノマーおよび溶解ポリマー、溶融ポリマーを併用して用いて液滴６を形成し、エマルション化することも可能である。また、パーソナルケア用粒子１のコア粒子２のポリマー種として生分解性ポリマー（樹脂）を選択した場合、得られるパーソナルケア用粒子１は生分解性ポリマーからなるコア粒子２および微細繊維３で構成されることにより、生分解性材料を有する環境調和性の高いパーソナルケア用粒子１として提供することも可能である。
【０１４２】
（第３工程）
液滴６内部の前記コア粒子前駆体を固体化させてコア粒子２の表面に微細繊維３（３Ａまたは３Ｂ）が被覆された微細繊維３（３Ａまたは３Ｂ）被覆粒子の分散液を得る工程である。
コア粒子前駆体を固体化させる方法については特に限定されない。コア粒子前駆体として重合性モノマーを用いた場合、重合性モノマーを重合することによりポリマー化することで、固体化できる。コア粒子前駆体として溶解ポリマーを用いた場合、液滴６内部の溶媒を親水性溶媒７に拡散させる方法や、溶媒を蒸発させる方法により溶媒を除去し、ポリマーを固体化できる。コア粒子前駆体として溶融ポリマーを用いた場合、溶融ポリマーを冷却して凝固させて固体化させることができる。
【０１４３】
例えば第２工程で作製された、コア粒子前駆体として重合性モノマー、更に重合開始剤を含む液滴６が微細繊維３によって被覆され安定化したＯ／Ｗ型エマルションを、攪拌しながら加熱して重合性モノマーを重合し、コア粒子前駆体を固体化する。攪拌の方法は特に限定されず、公知の方法を用いることができ、具体的にはディスパーや攪拌子を用いることができる。また、攪拌せずに加熱処理のみでもよい。
また、加熱時の温度条件については重合性モノマーの種類および重合開始剤の種類によって適宜設定することが可能であるが、２０℃以上１５０℃以下が好ましい。２０℃未満であると重合の反応速度が低下するため好ましくなく、１５０℃を超えると微細繊維３が変性する可能性があるため好ましくない。重合反応に供する時間は重合性モノマーの種類および重合開始剤の種類によって適宜設定することが可能であるが、通常１時間〜２４時間程度である。また、重合反応は電磁波の一種である紫外線照射処理によって実施してもよい。また、電磁波以外にも電子線などの粒子線を用いても良い。
【０１４４】
溶解ポリマーの溶媒を蒸発させる方法としては、具体的には、加熱または／および減圧乾燥により溶媒を蒸発させ、除去する。前記有機溶媒の沸点が水より低いと、有機溶媒を選択的に除去することが可能である。特に限定されないが、減圧条件下で加熱することにより効率的に溶媒を除去することができる。加熱温度は２０℃以上１００℃以下であることが好ましく、圧力は６００ｍＨｇ以上７５０ｍｍＨｇ以下であることが好ましい。
溶解ポリマーの溶媒を拡散させる方法は、具体的には前記Ｏ／Ｗ型エマルション液に更に溶媒や塩の添加により液滴６内部の溶媒を拡散させる。親水性溶媒７への溶解性の低い溶媒が経時的に親水性溶媒７相へと拡散して行くことで、溶解ポリマーが析出して粒子として固体化させることができる。
【０１４５】
溶融ポリマーを凝固させる方法としては、前記Ｏ／Ｗ型エマルション液を冷却することで、溶融ポリマーを凝固させる。
上述の工程を経て、コア粒子２が微細繊維３によって被覆された粒子（微細繊維被覆粒子１０、パーソナルケア用粒子１）を作製することができる。なお、微細繊維被覆粒子１０（微細繊維３Ａ被覆粒子）またはパーソナルケア用粒子１（機能性材料担持微細繊維３Ｂ被覆粒子）生成直後の状態は、パーソナルケア用粒子１の分散液中に多量の水と被覆層３０に形成に寄与していない遊離した微細繊維３が混在した状態となっている。そのため、パーソナルケア用粒子１を回収・精製する必要があり、回収・精製方法としては、遠心分離による洗浄またはろ過洗浄が好ましい。また、残留溶媒を除去してもよい。
【０１４６】
遠心分離による洗浄方法としては公知の方法を用いることができ、具体的には遠心分離によって微細繊維被覆粒子１０またはパーソナルケア用粒子１を沈降させて上澄みを除去し、水・メタノール混合溶媒に再分散する操作を繰り返し、最終的に遠心分離によって得られた沈降物から残留溶媒を除去して微細繊維被覆粒子１０またはパーソナルケア用粒子１を回収することができる。ろ過洗浄についても公知の方法を用いることができ、例えば孔径０．１μｍのＰＴＦＥメンブレンフィルターを用いて水とメタノールで吸引ろ過を繰り返し、最終的にメンブレンフィルター上に残留したペーストからさらに残留溶媒を除去してパーソナルケア用粒子１を回収することができる。
残留溶媒の除去方法は特に限定されず、風乾やオーブンで熱乾燥にて実施することが可能である。こうして得られたパーソナルケア用粒子１を含む乾燥固形物は上述のように膜状や凝集体状にはならず、肌理細やかな粉体として得られる。
【０１４７】
（第ｉｉ工程）
第ｉｉ工程は、前記微細繊維被覆粒子１０（微細繊維３Ａ被覆粒子）の分散液中で前記微細繊維３Ａ被覆粒子の表面の微細繊維３Ａに機能性材料４を担持させる工程である。
微細繊維３Ａ被覆粒子の表面の微細繊維３Ａに機能性材料４を担持させる方法については特に限定されず、公知の方法を用いることができる。例えば、微細繊維３Ａ被覆粒子を水やアルコール等の親水性溶媒に再分散させて微細繊維３Ａ被覆粒子の分散液を作製し、機能性材料４を微細繊維３Ａ被覆粒子の分散液に添加、混合して付着させる方法が用いることができる。また、微細繊維３Ａ被覆粒子の分散液中で機能性材料４を合成して担持することができる。
【０１４８】
ここで、上述したように、微細繊維３Ａ被覆粒子に機能性材料４を担持する際、微細繊維３Ａの結晶表面に予めアニオン性官能基が導入されていることが好ましい。アニオン性官能基を有する微細繊維３Ａ被覆粒子の分散液にカチオン性の機能性材料４を添加して混合することで、微細繊維３Ａ被覆粒子の表面の微細繊維３に機能性材料４を安定的に担持することができる。また、微細繊維３Ａ被覆粒子の分散液のｐＨを調整することにより、機能性材料４の担持或いは脱離を制御することができる。
【０１４９】
機能性材料４を担持する際の微細繊維３Ａ被覆粒子の濃度は特に限定されないが、好ましくは０．１質量％以上５０質量％以下、より好ましくは０．５質量％以上２０質量％以下であることが好ましい。微細繊維３Ａ被覆粒子の濃度が０．１％未満であると、機能性材料４を効率よく担持させることが難しい。微細繊維３Ａ被覆粒子の濃度が５０質量％を超えると、微細繊維３Ａ被覆粒子の分散性が悪くなり、均一な反応が難しくなる。
微細繊維３Ａ被覆粒子の分散液の溶媒は特に限定されないが、親水性溶媒７であることが好ましい。
【０１５０】
親水性溶媒７は、特に制限はないが、水；メタノール、エタノール、イソプロパノールなどのアルコール類；テトラヒドロフラン等の環状エーテル類が好ましい。
特に、水を５０質量％以上含むことが好ましい。懸濁液中の水の割合が５０質量％未満になると、微細繊維３Ａ被覆粒子の分散性が悪くなることがある。また、水以外に含まれる溶媒としては前述の親水性溶媒が好ましい。
必要に応じて、微細繊維３Ａ被覆粒子の分散性を上げるために、懸濁液のｐＨ調整を行ってもよい。ｐＨ調整に用いられるアルカリ水溶液としては、水酸化ナトリウム水溶液、水酸化リチウム水溶液、水酸化カリウム水溶液、アンモニア水溶液、水酸化テトラメチルアンモニウム水溶液、水酸化テトラエチルアンモニウム水溶液、水酸化テトラブチルアンモニウム水溶液、水酸化ベンジルトリメチルアンモニウム水溶液などの有機アルカリなどが挙げられる。コストなどの面から水酸化ナトリウム水溶液が好ましい。
【０１５１】
微細繊維３としてアニオン性官能基を有するセルロースナノファイバーを用いた微細繊維３Ａ被覆粒子に機能性材料４として金属微粒子を担持する方法としては、特に限定されないが、例えば以下の方法で製造することができる。
工程ｉｉａ）少なくとも１種類のセルロースナノファイバー被覆粒子を含有する分散液を調製する、セルロースナノファイバー被覆粒子分散液準備工程と、
工程ｉｉｂ）少なくとも１種類の金属塩と少なくとも１種類のセルロースナノファイバー被覆粒子とを含有する分散液を調製する、金属塩およびセルロースナノファイバー被覆粒子含有液準備工程と、
工程ｉｉｃ）前記金属塩およびセルロースナノファイバー被覆粒子含有液中の金属イオンを還元し、反応液を調製する、金属微粒子担持セルロースナノファイバー被覆粒子分散液調製工程と、
を有する。
【０１５２】
（工程ｉｉａ：セルロースナノファイバー被覆粒子分散液準備工程）
セルロースナノファイバー被覆粒子への金属微粒子の担持方法において、工程ｉｉａでは、少なくとも１種類のセルロースナノファイバー被覆粒子分散液を準備する。
まず、セルロースナノファイバー被覆粒子分散液を準備する。セルロースナノファイバー被覆粒子分散液の固形分濃度は、特に限定されないが、０．１質量％以上５０質量％以下であることが好ましく、より好ましくは０．５質量％以上２０質量％であることがより好ましい。
【０１５３】
セルロースナノファイバー被覆粒子分散液の固形分濃度が０．０１質量％未満では、金属微粒子の粒子径の制御が難しくなる。一方、セルロースナノファイバー被覆粒子分散液の固形分濃度が５０質量％を超えると、セルロースナノファイバー被覆粒子の分散性が悪くなり、工程ｉｉｂ（金属塩およびセルロースナノファイバー含有液準備工程）において、金属塩とセルロースナノファイバー被覆粒子とを均一に混ぜるのが難しくなり、工程ｉｉｃ（金属微粒子担持セルロースナノファイバー被覆粒子分散液調製工程）において、均一に還元反応を進行させることができなくなる。
セルロースナノファイバー被覆粒子を分散させる溶媒、ｐＨは第ｉａ工程と同様である。
【０１５４】
（工程ｉｉｂ：金属塩およびセルロースナノファイバー被覆粒子含有液準備工程）
セルロースナノファイバー被覆粒子への金属微粒子の担持方法において、工程ｉｉｂでは、少なくとも１種類の金属塩と少なくとも１種類のセルロースナノファイバー被覆粒子とを含有する分散液を調製する。
少なくとも１種類の金属塩と少なくとも１種類のセルロースナノファイバー被覆粒子分散液を調製する方法は、特に限定されない。例えば、少なくとも１種類のセルロースナノファイバー被覆粒子分散液と、少なくとも１種類の金属塩を含有する溶液（金属塩含有溶液）とを用意し、セルロースナノファイバー被覆粒子分散液を攪拌しながら、セルロースナノファイバー被覆粒子分散液に金属塩含有溶液を添加して調製することができる。また、セルロースナノファイバー被覆粒子分散液に、直接、固体の金属塩を加えてもよく、金属塩含有溶液にセルロースナノファイバー被覆粒子分散液を添加してもよい。
【０１５５】
金属塩、金属塩含有液としては、第ｉｂ工程と同じ同様に準備することができる。
金属塩およびセルロースナノファイバー被覆粒子分散液における金属塩の濃度は、特に限定されないが、０．００２ｍｍｏｌ／Ｌ以上２０．０ｍｍｏｌ／Ｌ以下であることが好ましい。特に、アニオン性官能基を有するセルロースナノファイバー被覆粒子を用いる場合、アニオン性官能基に金属イオンが配位するため、金属塩の濃度（金属イオンの濃度）が、アニオン性官能基量未満となるように調製することが好ましい。金属塩の濃度（金属イオンの濃度）がセルロースナノファイバー被覆粒子のアニオン性官能基量を上回るとセルロースナノファイバー被覆粒子が凝集することがある。
【０１５６】
金属塩およびセルロースナノファイバー被覆粒子含有液に用いる溶媒は、第ｉ工程と同じものを用いることができる。
金属塩およびセルロースナノファイバー被覆粒子分散液におけるセルロースナノファイバー被覆粒子の固形分濃度は、特に限定されないが、０．１質量％以上５０質量％以下であることが好ましく、０．１質量％以上２０質量％以下であることがより好ましい。
セルロースナノファイバー被覆粒子の固形分濃度が０．１質量％未満では、金属微粒子の粒子径を制御するのが難しくなる。一方、セルロースナノファイバーの固形分濃度が５０質量％を超えると、セルロースナノファイバー被覆粒子の分散性が悪くなり、工程ｉｉｂにおいて、金属塩とセルロースナノファイバー被覆粒子とを均一に混ぜるのが難しくなり、工程ｉｉｃにおいて、均一に還元反応を進行させることができなくなる。
金属塩およびセルロースナノファイバー被覆粒子含有液の溶媒としては、第ｉｂ工程と同じものを用いることができる。ｐＨ、温度も第ｉ工程と同様にすることができる。
【０１５７】
（工程ｉｉｃ：金属微粒子担持セルロースナノファイバー被覆粒子分散液調製工程）
セルロースナノファイバー被覆粒子への金属微粒子の担持方法において、工程ｉｉｃでは、金属塩およびセルロースナノファイバー被覆粒子含有液中の金属イオンを還元し、反応液させることにより、金属微粒子を析出すると共に形状を制御し、金属微粒子を担持したセルロースナノファイバー被覆粒子を得る。
金属塩およびセルロースナノファイバー被覆粒子含有液中の金属イオンを還元させる方法は、工程ｉｃの方法と同様の方法を用いることができ、還元剤も同様のものを用いることができる。
金属塩およびセルロースナノファイバー被覆粒子含有液における還元剤の添加量（還元剤の濃度）は、特に限定されないが、金属塩およびセルロースナノファイバー被覆粒子含有液における金属塩の濃度と等量以上となるようにすることが好ましく、０．００２ｍｍｏｌ／Ｌ以上２０００ｍｍｏｌ／Ｌ以下であることがより好ましい。
【０１５８】
金属塩およびセルロースナノファイバー被覆粒子含有液における還元剤の濃度が、金属塩およびセルロースナノファイバー被覆粒子含有液における金属塩の濃度以下であると、未還元の金属イオンが金属塩およびセルロースナノファイバー被覆粒子含有液中に残存してしまう。
還元剤を用いて、金属塩およびセルロースナノファイバー被覆粒子含有液中の金属イオンを還元させる場合の還元剤の添加方法は特に限定されないが、予め還元剤を水等の溶媒に溶解または分散させてから、その溶液または分散液を金属塩およびセルロースナノファイバー被覆粒子含有液に添加してもよい。
【０１５９】
また、金属塩およびセルロースナノファイバー被覆粒子含有液に対する還元剤の添加速度は、特に限定されないが、還元反応が均一に進行するような方法で添加することが好ましい。
なお、セルロースナノファイバー被覆粒子への金属微粒子の担持方法は、特に限定されないが、上述の工程ｉｉａ、工程ｉｉｂ、工程ｉｉｃを少なくとも含むことが好ましい。各工程の間に他の工程が入ってもよい。
【０１６０】
必要に応じて、金属微粒子の表面を少なくとも一部が半導体または金属、その金属酸化物で被覆されてもよい。被覆に用いられる半導体や金属及びその酸化物は、特に限定されないが、例えば、金、銀、銅、アルミニウム、鉄、白金、亜鉛、パラジウム、ルテニウム、イリジウム、ロジウム、オスミウム、クロム、コバルト、ニッケル、マンガン、バナジウム、モリブデン、ガリウム、アルミニウム等の金属、金属塩、金属錯体およびこれらの合金、または酸化物、複酸化物、シリカ等が挙げられる。特に、安定性や汎用性の観点から、金及びシリカを被覆するのが好ましい。
【０１６１】
必要に応じて機能性材料担持セルロースナノファイバー被覆粒子をろ過や遠心分離等により洗浄し、遊離の機能性材料４を除去してもよい。
尚、特に記載のない限り、第ｉｉ工程においては、第ｉ工程におけるセルロースナノファイバーの代わりにセルロースナノファイバー被覆粒子を用いて同様の条件を適用することができる。
本実施形態のパーソナルケア用粒子１の乾燥粉体をその他の化粧品原料に混合或いは分散させてメイクアップ製品等のパーソナルケア用品に使用できる。また、パーソナルケア用粒子１、化粧品原料等を含む溶媒に分散させ、パーソナルケア用組成物として使用することができる。
【０１６２】
化粧品原料としては、着色剤、吸油剤、光遮蔽剤（紫外線吸収剤、紫外線散乱剤等）、抗菌剤、酸化防止剤、制汗剤、消泡剤、帯電防止剤、結合剤、漂白剤、キレート剤、脱臭成分、芳香剤、香料、ふけ防止活性物質、皮膚軟化剤、防虫剤、防腐剤、天然抽出物、美容成分、ｐＨ調整剤、ビタミン、アミノ酸、ホルモン、油脂やロウ類をはじめとする油性原料、界面活性剤、無機質粒子（酸化チタン、シリカ、クレー等）、等が挙げられる。
【０１６３】
（パーソナルケア用粒子の効果）
本発明のパーソナルケア用粒子の一態様によれば、セルロースナノファイバーやキチンナノファイバーといった微細繊維の溶媒過多の問題を解決すると共に、簡便な方法で製造可能な新たな様態の微細繊維を有するパーソナルケア用粒子を提供することができる。
また、安全性が高く、親水性が高く、比表面積の高い微細繊維が被覆されていることにより、粒子同士が凝集することなく、滑りや肌なじみがよく、保湿性に優れたパーソナルケア用粒子を提供することができる。
更に、高比表面積の微細繊維に機能性材料が担持されるために、機能性材料の分散安定性が保たれ、紫外線防止（吸収および／または散乱）、発色、抗菌、等の機能性材料の機能を効果的に発揮するパーソナルケア用粒子を提供できる。
【０１６４】
セルロースナノファイバーやキチンナノファイバーは生分解性ポリマーであるセルロースやキチン／キトサンから構成される。よって、コア粒子も生分解性ポリマーを含む材料で構成することにより、環境への負荷を低減したパーソナルケア用粒子を提供することができる。
以上、本発明の実施形態について図面を参照して詳述したが、具体的な構成は本実施形態に限られるものではなく、本発明の要旨を逸脱しない範囲の設計変更等も含まれる。また、上述の実施形態において示した構成要素は適宜に組み合わせて構成することが可能である。例えば、コア粒子２にはポリマー及び機能性成分の他にその他成分を含んでも構わない。
【実施例】
【０１６５】
以下、本発明を実施例に基づいて詳細に説明するが、本発明の技術範囲はこれらの実施例に限定されるものではない。以下の各例において、「％」は、特に断りのない限り、質量％（ｗ／ｗ％）を示す。
＜実施例１＞
（第１工程：セルロースナノファイバー分散液を得る工程）
（木材セルロースのＴＥＭＰＯ酸化）
針葉樹クラフトパルプ７０ｇを蒸留水３５００ｇに懸濁し、蒸留水３５０ｇにＴＥＭＰＯを０．７ｇ、臭化ナトリウムを７ｇ溶解させた溶液を加え、２０℃まで冷却した。ここに２ｍｏｌ／Ｌ、密度１．１５ｇ／ｍＬの次亜塩素酸ナトリウム水溶液４５０ｇを滴下により添加し、酸化反応を開始した。系内の温度は常に２０℃に保ち、反応中のｐＨの低下は０．５Ｎの水酸化ナトリウム水溶液を添加することでｐＨ１０に保ち続けた。セルロースの重量に対して、水酸化ナトリウムの添加量の合計が３．０ｍｍｏｌ／ｇに達した時点で、約１００ｍＬのエタノールを添加し反応を停止させた。その後、ガラスフィルターを用いて蒸留水によるろ過洗浄を繰り返し、酸化パルプ（酸化セルロース）を得た。
【０１６６】
（酸化セルロースのカルボキシ基量測定）
上記ＴＥＭＰＯ酸化で得た酸化パルプおよび再酸化パルプを固形分重量で０．１ｇ量りとり、１％濃度で水に分散させ、塩酸を加えてｐＨを２．５とした。その後０．５Ｍ水酸化ナトリウム水溶液を用いた電導度滴定法により、カルボキシ基量（ｍｍｏｌ／ｇ）を求めた。
（酸化セルロースの解繊処理）
上記ＴＥＭＰＯ酸化で得た酸化セルロース０．５ｇを９９．５ｇの蒸留水に分散させ、ジューサーミキサーで３０分間微細化処理し、濃度０．５％のセルロースナノファイバー水分散液を得た。
（セルロースナノファイバーの評価）
得られた酸化セルロース、セルロースナノファイバーについて、カルボキシ基量、結晶化度、長軸の数平均軸径、光線透過率およびレオロジーの測定や算出を次のように行った。得られたセルロースナノファイバーの評価結果を表１、図４、図５に示す。
【０１６７】
（カルボキシ基量の測定）
分散処理前の酸化セルロースについて、カルボキシ基量を以下の方法にて算出した。
酸化セルロースの乾燥重量換算０．２ｇをビーカーに採り、イオン交換水８０ｍＬを添加した。
そこに、０．０１ｍｏｌ／Ｌ塩化ナトリウム水溶液５ｍＬを加え、攪拌しながら、０．１ｍｏｌ／Ｌ塩酸を加えて、全体がｐＨ２．８となるように調整した。
そこに、自動滴定装置（商品名：ＡＵＴ−７０１、東亜ディーケーケー社製）を用いて、０．１ｍｏｌ／Ｌ水酸化ナトリウム水溶液を０．０５ｍＬ／３０秒で注入し、３０秒毎の電導度とｐＨ値を測定し、ｐＨ１１まで測定を続けた。
得られた電導度曲線から、水酸化ナトリウムの滴定量を求め、カルボキシ基の含有量を算出した。
【０１６８】
（結晶化度の算出）
ＴＥＭＰＯ酸化セルロースの結晶化度を算出した。
ＴＥＭＰＯ酸化セルロースについて、試料水平型多目的Ｘ線回折装置（商品名：ＵｌｔｉｍａIII、Ｒｉｇａｋｕ社製）を用い、Ｘ線出力：（４０ｋｖ、４０ｍＡ）の条件で、５°≦２θ≦３５°の範囲でＸ線回折パターンを測定した。得られるＸ線回折パターンはセルロースＩ型結晶構造に由来するものであるため、下記の式（２）を用い、以下に示す手法により、ＴＥＭＰＯ酸化セルロースの結晶化度を算出した。
結晶化度（％）＝〔（Ｉ２２．６−Ｉ１８．５）／Ｉ２２．６〕×１００・・・（２）
ただし、Ｉ２２．６は、Ｘ線回折における格子面（００２面）（回折角２θ＝２２．６°）の回折強度、Ｉ１８．５は、アモルファス部（回折角２θ＝１８．５°）の回折強度を示す。
【０１６９】
（セルロースナノファイバーの長軸の数平均軸径の算出）
原子間力顕微鏡を用いて、セルロースナノファイバーの長軸の数平均軸径を算出した。
まず、セルロースナノファイバー水分散液を０．００１％となるように希釈した後、マイカ板上に２０μＬずつキャストして風乾した。
乾燥後に原子間力顕微鏡（商品名：ＡＦＭ５４００Ｌ、日立ハイテクノロジーズ社製）を用い、ＤＦＭモードでセルロースナノファイバーの形状を観察した。
セルロースナノファイバーの長軸の数平均軸径は、原子間力顕微鏡による観察画像から１００本の繊維の長軸径（最大径）を測定し、その平均値として求めた。
【０１７０】
（セルロースナノファイバー水分散液の光線透過率の測定）
セルロースナノファイバー０．５質量％の水分散液について、光線透過率を測定した。
石英製のサンプルセルの一方にはリファレンスとして水を入れ、もう一方には気泡が混入しないようにセルロースナノファイバー水分散液を入れ、光路長１ｃｍにおける波長２２０ｎｍから８００ｎｍまでの光線透過率を分光光度計（商品名：ＮＲＳ−１０００、日本分光社製）にて測定した。
【０１７１】
（レオロジー測定）
セルロースナノファイバー０．５質量％の分散液のレオロジーをレオメータ（商品名：ＡＲ２０００ｅｘ、ティー・エイ・インスツルメント社製）傾斜角１°のコーンプレートにて測定した。
測定部を２５℃に温調し、せん断速度を０．０１ｓ-1から１０００ｓ-1について連続的にせん断粘度を測定した。その結果を図５に示す。図５から明らかなように、セルロースナノファイバー分散液はチキソトロピック性を示した。せん断速度が１０ｓ-1と１００ｓ-1のときのせん断粘度を表１に示す。
【０１７２】
【表１】
2020200246.tif 000003
【０１７３】
図４から明らかなように、セルロースナノファイバー水分散液は高い透明性を示した。また、セルロースナノファイバー水分散液に含まれるセルロースナノファイバー（ＴＥＭＰＯ酸化ＣＮＦ）の数平均短軸径は３ｎｍ、数平均長軸径は８３１ｎｍであった。さらに、レオメーターを用いて定常粘弾性測定を行った結果を図５に示す。図５から明らかなように、セルロースナノファイバー分散液はチキソトロピック性を示した。
【０１７４】
（第i工程：機能性材料の担持工程）
（工程ｉａ：セルロースナノファイバー分散液の準備）
０．５質量％のセルロースナノファイバーの分散液５０ｇを準備した。
（工程ｉｂ：硝酸銀水溶液及びセルロースナノファイバー含有液の調製）
１００ｍＭの硝酸銀（Ｉ）水溶液を調製した。０．５質量％のセルロースナノファイバーの分散液５０ｇに対し、温度一定（２５℃）に保ち、攪拌子で攪拌しながら、１００ｍＭの硝酸銀水溶液１．０ｇを添加し、３０分攪拌を続けた。
（工程ｉｃ：還元析出）
水素化ホウ素ナトリウムを蒸留水に溶解し、１００ｍＭ水素化ホウ素ナトリウム水溶液を調製した。硝酸銀水溶液及びセルロースナノファイバー含有液を温度一定（２５℃）に保ち、攪拌子で攪拌しながら、１００ｍＭ水素化ホウ素ナトリウム水溶液を１．０ｇ添加し、さらに６０分攪拌を続けることによって銀微粒子担持セルロースナノファイバーの分散液を作製した。得られた分散液は銀微粒子由来の黄色を呈し、銀微粒子の生成が示された。
【０１７５】
（第２工程：Ｏ／Ｗ型エマルションを作製する工程）
次に、重合性モノマーであるジビニルベンゼン（以下、ＤＶＢとも称する。）１０ｇに対し、重合開始剤である２、２−アゾビス−２、４−ジメチルバレロニトリル（以下、ＡＤＶＮとも称する。）を１ｇ溶解させた。
前記重合性モノマー混合液全量を、銀微粒子担持セルロースナノファイバー分散液４０ｇに対し添加したところ、重合性モノマー混合液とセルロースナノファイバー分散液はそれぞれ２相に分離した。
次に、上記２相分離した状態の混合液における上相の液面から超音波ホモジナイザーのシャフトを挿入し、周波数２４ｋＨｚ、出力４００Ｗの条件で、超音波ホモジナイザー処理を３分間行った。超音波ホモジナイザー処理後の混合液の外観は白濁した乳化液の様態であった。混合液一滴をスライドグラスに滴下し、カバーガラスで封入して光学顕微鏡で観察したところ、数μｍ程度のエマルション液滴が無数に生成し、Ｏ／Ｗ型エマルションとして分散安定化している様子が確認された。
【０１７６】
（第３工程：コア粒子前駆体を固体化する工程）
Ｏ／Ｗ型エマルション分散液を、ウォーターバスを用いて７０℃の湯浴中に供し、攪拌子で攪拌しながら８時間処理し、重合反応を実施した。８時間処理後に上記分散液を室温まで冷却した。重合反応の前後で分散液の外観に変化はなかった。
【０１７７】
（洗浄及び乾燥工程）
得られた分散液に対し、遠心力７５,０００ｇで５分間処理したところ、沈降物を得た。デカンテーションにより上澄みを除去して沈降物を回収し、さらに孔径０．１μｍのＰＴＦＥメンブレンフィルターを用いて、純水とメタノールで交互に２回ずつ洗浄した。
こうして得られた精製・回収物を１％濃度で再分散させ、粒度分布計（ＮＡＮＯＴＲＡＣ  ＵＰＡ−ＥＸ１５０、日機装株式会社）を用いて粒径を評価した。次に精製・回収物を風乾し、さらに室温２５℃にて真空乾燥処理を２４時間実施したところ、球状銀微粒子のＬＳＰＲに由来する黄色の肌理細やかな乾燥粉体（パーソナルケア用粒子）を得た。
【０１７８】
（走査型電子顕微鏡による形状観察）
得られた乾燥粉体を走査型電子顕微鏡（ＳＥＭ）にて観察した。そのＳＥＭ画像を図６に示す。Ｏ／Ｗ型エマルション液滴を鋳型として重合反応を実施したことにより、エマルション液滴の形状に由来した、真球状の粒子が無数に形成していることが確認され、さらに、その表面は幅数ｎｍのセルロースナノファイバーによって均一に被覆されていることが確認された。ろ過洗浄によって繰り返し洗浄したにも拘らず、粒子の表面は等しく均一にセルロースナノファイバーによって被覆され、コア粒子とセルロースナノファイバーは結合しており、不可分の状態にあることが示された。
【０１７９】
また、ろ過洗浄により繰り返し洗浄したのにも関わらず、セルロースナノファイバーの表面には数〜１０ｎｍ程度の球状銀微粒子が存在しており、粒子表面のセルロースナノファイバーに機能性材料として球状銀微粒子が担持されており、セルロースナノファイバーと球状銀微粒子が不可分であることが示唆された。
更に、乾燥粉体を包埋し、樹脂にミクロトームにより断面を切削して走査型電子顕微鏡にて観察を行ったところ、コア粒子の表面に均一な被覆層が形成されていることが確認された。
このように、ろ過洗浄によって繰り返し洗浄したにも拘らず、パーソナルケア用粒子の表面は等しく均一にセルロースナノファイバーによって被覆され、セルロースナノファイバーの表面に機能性材料として球状銀微粒子が担持されていることから、本実施形態のパーソナルケア用粒子１を得られたことが示された。
【０１８０】
（分散性の評価）
乾燥粉体を１質量％の濃度で純水に添加し、攪拌子で２４時間攪拌して再分散させたところ、容易に再分散し、目視で凝集も見られなかった。また、粒度分布計を用いて粒径を評価したところ、平均粒径は乾燥前と同程度であり、粒度分布計のデータにおいても凝集を示すようなシグナルは存在しなかった。以上のことから、パーソナルケア用粒子１はその表面がセルロースナノファイバーで被覆されているにもかかわらず、乾燥によって膜化することなく粉体として得られ、かつ再分散性も良好であることが示された。
【０１８１】
＜実施例２＞
実施例１の第ｉ工程の工程ｉｃ工程において、酸素ガスをバブリングした以外は実施例１と同様の条件でパーソナルケア用粒子１を得た。得られたパーソナルケア用粒子１の乾燥粉体を走査型電子顕微鏡（ＳＥＭ）にて観察した。そのＳＥＭ画像を図７に示す。
＜実施例３＞
実施例１において、ＴＥＭＰＯ酸化ＣＮＦの代わりに、先行技術文献として挙げた特許文献６に従い作製したキチンナノファイバー（キチンＮＦともいう）分散液を用いたこと以外は、実施例１と同様の条件でパーソナルケア用粒子１を作製した。
【０１８２】
＜実施例４＞
実施例１において、ＴＥＭＰＯ酸化の代わりに、先行技術文献として挙げた特許文献２に従いカルボキシメチル化（以下、ＣＭ化とも称する。）処理を行って得られたＣＭ化ＣＮＦ分散液を用いたこと以外は、実施例１と同様の条件でパーソナルケア用粒子１を作製した。
＜実施例５＞
実施例１において、ＴＥＭＰＯ酸化の代わりに、先行技術文献として挙げた非特許文献１に従いリン酸エステル化処理を行って得られたリン酸エステル化ＣＮＦ分散液を用いたこと以外は、実施例１と同様の条件でパーソナルケア用粒子１を作製した。
【０１８３】
＜実施例６＞
（第１工程：セルロースナノファイバー分散液を得る工程）
実施例１と同様の条件でセルロースナノファイバー分散液を得た。
（第ｉ工程：機能性材料担持工程）
実施例１と同様の条件で球状銀微粒子担持セルロースナノファイバー分散液を得た。
（第２工程：Ｏ／Ｗ型エマルションを作製する工程）
次に、ポリ乳酸（ＰＬＡ）１０ｇを１００ｇのジクロロエタンに溶解、混合し、溶解ポリマーを調製した。
溶解ポリマー全量を、０．５質量％の球状銀微粒子担持セルロースナノファイバー分散液５００ｇに対し添加したところ、溶解ポリマーと球状銀微粒子担持セルロースナノファイバー分散液はそれぞれ２相に分離した。
次に、上記２相分離した状態の混合液における上層の液面から超音波ホモジナイザーを用いて実施例１の第２工程と同様に超音ホモジナイザー処理した。光学顕微鏡にて１〜数十μｍ程度のエマルション液滴が無数に生成し、Ｏ／Ｗ型エマルションとして分散安定化している様子が確認された。
【０１８４】
（第３工程：コア粒子前駆体を固体化する工程）
上記Ｏ／Ｗ型エマルション液を７００ｍｇＨｇの減圧条件下で４０℃で３時間減圧乾燥してジクロロエタンを完全に揮発させた。ジクロロエタンの揮発前後で分散液の外観に変化はなかった。
得られた分散液を実施例１と同様の条件で分離・精製したところ、１〜数十μｍ程度の粒子径のパーソナルケア用粒子１を得られた。実施例１と同様の条件で回収物を乾燥したところ、球状銀微粒子のＬＳＰＲに由来する黄色の肌理細やかな乾燥粉体（パーソナルケア用粒子１）を得た。
【０１８５】
＜実施例７＞
実施例６において、第１工程、第ｉ工程と同様の条件で球状銀微粒子担持セルロースナノファイバーを調製し、第２工程にて、ポリ−ε−カプロラクトン（ＰＣＬ、和光純薬製）１０ｇを２００ｇの酢酸エチルに溶解して溶解ポリマーを調製した以外は第２工程と同様にＯ／Ｗ型エマルション液を調製後、第３工程にてＯ／Ｗ型エマルション液を７００ｍｇＨｇの減圧条件下で、４０℃で５時間減圧乾燥し、酢酸エチルを完全に揮発させた。
それ以外は実施例６と同様の条件でパーソナルケア用粒子１を得た。
【０１８６】
＜実施例８＞
実施例１において、第１工程の後に第ｉ工程を行わずに第２工程と第３工程と洗浄及び乾燥工程を行った後、以下の第ｉｉ工程を行った後、以下の方法で洗浄および乾燥した。それ以外は実施例１と同様の条件でパーソナルケア用粒子１を得た。
（第ｉｉ工程：機能性材料４担持工程）
（工程ｉｉａ：セルロースナノファイバー被覆粒子分散液の準備）
第１工程、第２工程、第３工程、洗浄および乾燥工程において得られたセルロースナノファイバー被覆粒子を、純水に分散させ、０．５質量％のセルロースナノファイバー被覆粒子の分散液５０ｇを準備した。
（工程ｉｉｂ：硝酸銀水溶液及びセルロースナノファイバー被覆粒子含有液の調製）
１００ｍＭの硝酸銀（Ｉ）水溶液を調製した。０．５質量％のセルロースナノファイバー被覆粒子の分散液５０ｇに対し、温度一定（２５℃）に保ち、攪拌子で攪拌しながら、１００ｍＭの硝酸銀水溶液１．０ｇを添加し、３０分攪拌を続けた。
【０１８７】
（工程ｉｉｃ：還元析出）
水素化ホウ素ナトリウムを蒸留水に溶解し、１００ｍＭ水素化ホウ素ナトリウム水溶液を調製した。硝酸銀水溶液及びセルロースナノファイバー被覆粒子含有液を温度一定（２５℃）に保ち、攪拌子で攪拌しながら、１００ｍＭ水素化ホウ素ナトリウム水溶液を１．０ｇ添加し、さらに６０分攪拌を続けることによって球状銀微粒子担持セルロースナノファイバー被覆粒子の分散液を作製した。得られた分散液は球状銀微粒子由来の黄色を呈し、球状銀微粒子の生成が示された。
【０１８８】
（洗浄および乾燥工程）
孔径０．１μｍのＰＴＦＥメンブレンフィルターを用いて、純水を用いて４回洗浄した。こうして得られた精製・回収物を１％濃度で再分散させ、粒度分布計（ＮＡＮＯＴＲＡＣ  ＵＰＡ−ＥＸ１５０、日機装株式会社）を用いて粒径を評価した。
次に精製・回収物を風乾し、さらに室温２５℃にて真空乾燥処理を２４時間実施したところ、球状銀微粒子に由来する黄色を呈する肌理細やかな乾燥粉体（パーソナルケア用粒子１）を得た。
【０１８９】
＜実施例９＞
実施例１の第ｉ工程において、硝酸銀水溶液の代わりにテトラクロロ金（III）酸ナトリウムの水溶液を用いた以外は実施例１と同様の条件でパーソナルケア用粒子１を得た。得られたパーソナルケア用粒子１の乾燥粉体を走査型電子顕微鏡（ＳＥＭ）にて観察した。そのＳＥＭ画像を図８に示す。
【０１９０】
＜実施例１０＞
実施例１において、第１工程の後に第ｉ工程を行わずに第２工程と第３工程と洗浄及び乾燥工程を行った後、以下の第ｉｉ工程を行い、以下の方法で洗浄及び乾燥を行った。それ以外は実施例１と同様の条件でパーソナルケア用粒子１を得た。
（第ｉｉ工程：機能性材料４担持工程）
第１工程、第２工程、第３工程、洗浄および乾燥工程において得られたセルロースナノファイバー被覆粒子を、純水に分散させ、５質量％のセルロースナノファイバー被覆粒子の分散液１０ｇを準備した。続いて、カチオン染料であるローダミンＢを純水に溶解し、５質量％のローダミンＢ水溶液１０ｇを準備した。ローダミンＢの水溶液を攪拌しながらセルロースナノファイバー被覆粒子の分散液を添加してしばらく攪拌した。
【０１９１】
（洗浄及び乾燥工程）
孔径０．１μｍのＰＴＦＥメンブレンフィルターを用いて、純水を用いて４回洗浄した。こうして得られた精製・回収物を１％濃度で再分散させ、粒度分布計（ＮＡＮＯＴＲＡＣ  ＵＰＡ−ＥＸ１５０、日機装株式会社）を用いて粒径を評価した。
次に精製・回収物を風乾し、さらに室温２５℃にて真空乾燥処理を２４時間実施したところ、ローダミンＢに由来する赤色を呈する肌理細やかな乾燥粉体（パーソナルケア用粒子１）を得た。
【０１９２】
＜比較例１＞
実施例１において、第２工程及び第３工程を行わなかった以外は実施例１と同様に実施した。
＜比較例２＞
実施例１において、ＴＥＭＰＯ酸化ＣＮＦ分散液の代わりに純水を用いたこと以外は、実施例１と同様の条件で実施した。
＜比較例３＞
実施例１において、ＴＥＭＰＯ酸化ＣＮＦ分散液の代わりにカルボキシメチルセルロース（以下、ＣＭＣとも称する。）水溶液を用いたこと以外は、実施例１と同様の条件で実施した。
【０１９３】
＜比較例４＞
実施例６において、第１工程において、セルロースナノファイバー分散液の代わりにポリビニルアルコール（ＰＶＡ）を８質量部、ラウリン酸ポリグリセリル−１０（ＰＧＬＥ  ＭＬ１０）０．５質量部を純水５００ｇに溶かした水溶液を用い、第２工程は実施例６と同様の条件でＯ／Ｗ型エマルション液を調製した。第３工程において、得られたＯ／Ｗ型エマルション液を、スプレードライヤー装置を用いて乾燥温度１００℃で噴霧乾燥し、粒子を作製した。
＜比較例５＞
比較例４において、ラウリン酸ポリグリセリル−１０（ＰＧＬＥ  ＭＬ１０）を添加しなかった以外は比較例４と同様の条件で実施した。
＜比較例６＞
実施例８において、ＴＥＭＰＯ酸化ＣＮＦ分散液の代わりにカルボキシメチルセルロース（以下、ＣＭＣとも称する。）水溶液を用いたこと以外は、実施例１と同様の条件で実施した。
【０１９４】
＜比較例７＞
比較例１において、硝酸銀水溶液の代わりにテトラクロロ金（ＩＩＩ）酸ナトリウムの水溶液を用いた以外は実施例１と同様の条件で実施した。
＜比較例８＞
比較例１において、第ｉ工程の工程iｃにおいて酸素ガスをバブリングした以外は実施例１と同様の条件で実施した。
＜比較例９＞
市販のスチレン−ジビニルベンゼン共重合マイクロビーズ（粒子径４．５μｍ、テクノケミカル）と球状銀微粒子（粒子径１０ｎｍ、シグマアルドリッチ）の混合物乾燥粉体（従来のポリマー粒子）について、実施例１と同様に各種評価を実施した。
【０１９５】
＜評価方法＞
（パーソナルケア用粒子の生成可否評価）
パーソナルケア用粒子の形成可否は、走査型電子顕微鏡による形状観察により判断した。得られた乾燥粉体を走査型電子顕微鏡にて観察した。
○：真球状の粒子が得られ、表面にセルロースナノファイバーが被覆されており、セルロースナノファイバーに機能性材料が担持されていた。
×：上記粒子は得られなかった。
として判定した。
【０１９６】
（精製可否評価）
第３工程或いは第ｉｉ工程にて得られた分散液に対し、遠心力７５,０００ｇで５分間処理し、デカンテーションにより上澄みを除去して沈降物を回収し、さらに孔径０．１μｍのＰＴＦＥメンブレンフィルターを用いて、純水とメタノールで交互に２回ずつ洗浄した。
○：遠心分離により沈殿物を回収し、メンブレンフィルター上に試料を回収できた。
×：遠心分離により沈殿物を回収できなかった。または、メンブレンフィルター上に試料を回収できなかった
として判定した。
（分散性の評価）
乾燥粉体を１質量％の濃度で純水に添加し、攪拌子で２４時間攪拌して分散させ、目視で凝集があるか確認した。
〇：目視で凝集物が確認されなかった。
×：目視で凝集物が確認された。
として判定した。
【０１９７】
（使用感の評価）
気温２０℃、湿度４０％ＲＨの室内において、被験者（３０代女性）の下腕の内側に実施例および比較例の各乾燥粉体を塗布した。具体的には各乾燥粉体０．１ｇを直径５ｃｍ程度の円状に指で塗り広げた。肌に塗布した際の使用感について、以下のように判定した。
○：肌に対するなじみが良く、肌への刺激が少ない。
×：肌に対するなじみが悪く、肌への刺激を感じる。
として判定した。
【０１９８】
（保湿性の評価）
気温２０℃、湿度４０％ＲＨの室内において、被験者（３０代女性）の下腕の内側に実施例および比較例の各乾燥粉体を塗布した。具体的には乾燥粉体０．１ｇを直径５ｃｍ程度の円状に指で塗り広げた。塗布してから３０分経過したのち、モイスチャーチェッカーＭＹ−７０７Ｓ（スカラ株式会社）にて、乾燥粉体塗布箇所の肌の水分量を測定した。
○：水分量が６０％以上であった。 
×：水分量が６０％未満であった。 
として判定した。
【０１９９】
（着色性の評価）
気温２０℃、湿度４０％ＲＨの室内において、被験者（３０代女性）の下腕の内側に実施例および比較例の各乾燥粉体を塗布した。具体的には乾燥粉体０．１ｇを直径５ｃｍ程度の円状に指で塗り広げた。
○：目視で着色が均一であった。 
×：目視で着色が不均一であった。
として判定した。
また、目視で乾燥粉体の色を確認した。
【０２００】
以上の実施例および比較例を用いた評価結果については、以下の表２にまとめて掲載した。表２におけるエマルション安定化剤は、セルロースナノファイバーまたはセルロースナノファイバーの代わりに用いたエマルション安定化剤である。コア粒子２を構成するポリマーとコア粒子２に内包した機能性成分を示した。図２に示した製造方法Ｉまたは図３に示した製造方法IIを用いてパーソナルケア用粒子１の作製を行った。
【０２０１】
【表２】
2020200246.tif 000004
【０２０２】
表２の「−」は、実施していない、或いは評価の遂行が不可能となり、実施していないことを示している。
表２の実施例１から実施例１０の評価結果において明らかなように、微細繊維の種類（ＴＥＭＰＯ酸化ＣＮＦ、ＣＭ化ＣＮＦ、リン酸エステル化ＣＮＦ、キチンＮＦ）によらず、各種モノマーの重合物や生分解性ポリマーを含むコア粒子２とするパーソナルケア用粒子１を作製可能であることが確認された。また、実施例１及び実施例８に示すように、作製方法Ｉ及び作製方法ＩＩにおいてパーソナルケア用粒子１を作製できた。
【０２０３】
実施例１及び実施例１０のように、各種形状の銀、金の微粒子、染料を担持したパーソナルケア用粒子１を作製できた。図６に示すように、実施例１では球状銀微粒子がセルロースナノファイバー被覆粒子の表面に担持されていることが確認された。図７に示すように、実施例２では平板状微粒子がセルロースナノファイバー被覆粒子の表面に担持されていることが確認された。図８に示すように、実施例９においては球状金微粒子がセルロースナノファイバー被覆粒子の表面に担持されていることが確認された。
【０２０４】
パーソナルケア用粒子１（乾燥粉体）を観察すると、それぞれ各種金属微粒子のＬＳＰＲに由来する光学特性を示し、実施例１、実施例３から実施例８は黄色、実施例２は青色、実施例９は赤色を示した。実施例１０はローダミンＢに由来する赤色を示した。
実施例１から実施例１０で得られたパーソナルケア用粒子１は、ろ過洗浄が可能であり、乾燥後も再分散性が良好であり、優れた肌なじみ、保湿性、均一な着色性を示した。
一方、比較例１、比較例７、比較例８においては、各種形状、金属種の金属微粒子をセルロースナノファイバーに担持して金属微粒子担持セルロースナノファイバーの分散体を作製した。
【０２０５】
比較例１、比較例７、比較例８においては洗浄が不可能であった。そこで、得られた金属微粒子担持セルロースナノファイバー分散液を凍結乾燥、凍結粉砕により粉体とし、同様に評価を行った。その結果、保湿性、着色性には優れていたが、再分散性や肌なじみがよくなかった。
比較例２及び比較例５においては、第２工程の遂行が不可能であった。具体的には、超音波ホモジナイザー処理を実施してもモノマー相或いは溶解ポリマー相とセルロースナノファイバー分散液相が２相分離したままの状態、或いはエマルションがすぐに崩壊してしまい、安定したＯ／Ｗ型エマルションの作製が不可能であった。
【０２０６】
また、比較例３、比較例４、比較例６においては、第２工程におけるＯ／Ｗ型エマルションの形成は可能であった。これは、ＣＭＣ及びＰＧＬＥ  ＭＬ１０がセルロースナノファイバーと同様に両親媒性を示したため、エマルションの安定化剤として機能したと考えられる。しかしながら、続く第３工程において重合性モノマーの重合、或いは溶解ポリマーからの溶媒の除去によりコア粒子前駆体の固体化を実施すると、エマルションが崩壊してしまい、Ｏ／Ｗ型エマルションを鋳型としたパーソナルケア用粒子を得ることができなかった。この理由としては定かではないが、ＣＭＣ及びＰＧＬＥ  ＭＬ１０は水溶性であるため、コア粒子前駆体の固体化中にエマルション形状を維持するための被覆層２としては脆弱である可能性が高く、そのためコア粒子前駆体の固体化中にエマルションが崩壊したと考えられる。
【０２０７】
比較例２から比較例６においては、ろ過洗浄を行うと、試料を回収することが可能であった。乾燥粉体の再分散性を評価すると、比較例２から比較例６の全てで、目視で凝集物が確認され、分散性が悪かった。
比較例２から比較例６において、使用感、保湿性、着色性を評価した結果、肌なじみが良好でなく、保湿量が低く、目視で着色に不均一性が観察された。比較例２から比較例６においては、セルロースナノファイバーによる保湿効果や分散効果が得られず、使用感や着色性が良好でなかったと考えられる。
比較例９においては、使用感に優れていたが、水への分散性や保湿性、着色性が良好でなかった。
【産業上の利用可能性】
【０２０８】
本発明のパーソナルケア用粒子によれば、セルロースナノファイバーやキチンナノファイバーといった微細繊維の溶媒過多の問題を解決すると共に、簡便な方法で製造可能な新たな様態の微細繊維を有するパーソナルケア用粒子を提供することができる。
また、安全性が高く、親水性が高く、比表面積の高い微細繊維が被覆されていることにより、肌触りがよく、保湿性に優れたパーソナルケア用粒子を提供することができる。
更に、高比表面積の微細繊維に機能性材料が担持されるために、機能性材料の分散安定性が保たれ、紫外線遮蔽（吸収および／または散乱）、発色、抗菌、消臭等の機能性材料の機能を効果的に発揮するパーソナルケア用粒子を提供できる。
【０２０９】
セルロースナノファイバーやキチンナノファイバーといった微細繊維は生分解性ポリマーであるセルロースやキチン／キトサンから構成される。よって、コア粒子も生分解性ポリマーを含む材料で構成することにより、環境への負荷を低減し、マイクロプラスチック問題を解決しうるパーソナルケア用粒子を提供することができる。
また、パーソナルケア用粒子を含むパーソナルケア用品やパーソナルケア用組成物を提供することができる。例えば、ヘアケア、オーラルケア、匂いケア、ボディーケア、スキンケア、メイクアップ関連製品に利用することができる。具体的には、歯磨き粉、香水、ネイルラッカー、美容液、化粧水、乳液、クレンジング剤、アイシャドー、アイライナー、ファンデーション、チーク、ヘアジェル、ヘアスプレー、シャンプー、リンス、育毛剤、ローション、クリームおよび石鹸等である。
【符号の説明】
【０２１０】
１  パーソナルケア用粒子
２  コア粒子
３  微細繊維（セルロースナノファイバーおよびキチンナノファイバーのいずれかである微細繊維）
３Ａ  未担持の微細繊維
３Ｂ  機能性材料が担持された微細繊維
４  機能性材料
６  液滴
７  親水性溶媒
１０  微細繊維被覆粒子
１１  微細繊維の分散液
１１Ａ  未担持の微細繊維の分散液
１１Ｂ  機能性材料担持微細繊維の分散液
１２  微細繊維被覆粒子の分散液
【図１】
2020200246.tif 000005
【図２】
2020200246.tif 000006
【図３】
2020200246.tif 000007
【図４】
2020200246.tif 000008
【図５】
2020200246.tif 000009
【図６】
2020200246.tif 000010
【図７】
2020200246.tif 000011
【図８】
2020200246.tif 000012